(57)【要約】【課題】カラーフィルタを作製する工程において、ソルベントグリーン５を着色剤として含む着色硬化性樹脂組成物に比べて着色剤の昇華が低減する着色硬化性樹脂組成物を提供すること。【解決手段】着色剤と、樹脂と、重合性化合物と、重合開始剤とを含む着色硬化性樹脂組成物であって、着色剤が下記式（Ｉ）で表される化合物を含む着色硬化性樹脂組成物。2020083982.tif 000103【選択図】なし【特許請求の範囲】
【請求項１】
着色剤と、樹脂と、重合性化合物と、重合開始剤とを含む着色硬化性樹脂組成物であって、着色剤が下記式（Ｉ）で表される化合物を含む着色硬化性樹脂組成物。
【化１】
2020083982.tif 000101
［式（Ｉ）中、
Ｒ１〜Ｒ４は、それぞれ独立して、−ＣＯ２Ｍ、−ＣＯ２Ｘ若しくは−ＣＯＮ（Ｚ）２を表すか、又はＲ１及びＲ２、若しくはＲ３及びＲ４は、それぞれ互いに結合して環を形成する。
但し、Ｒ１〜Ｒ４の少なくとも１つは−ＣＯ２Ｍ、−ＣＯ２Ｘ又は−ＣＯＮ（Ｚ）２を表し、Ｒ１、Ｒ２、Ｒ３及びＲ４は、同時に−ＣＯ２Ｍであることはない。
Ｒ５〜Ｒ１２は、それぞれ独立して、水素原子、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍを表す。
Ｍは、水素原子、アルカリ金属原子又は配位子を有していてもよい金属原子を表す。
ＭＭは、アルカリ金属原子又は配位子を有していてもよい金属原子を表す。
Ｘは、炭素数１〜４０の１価の炭化水素基又は炭素数１〜４０の１価の複素環基を表す。
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選択される少なくとも１種に置き換わっていてもよい。
Ｒ１３は、炭素数１〜４０の１価の炭化水素基又は炭素数１〜４０の１価の複素環基を表す。
前記Ｘ及びＲ１３で表される１価の炭化水素基及び１価の複素環基を構成する−ＣＨ（−）−は、−Ｎ（−）−に置き換わっていてもよく、
前記Ｘ及びＲ１３で表される１価の炭化水素基及び１価の複素環基を構成する−ＣＨ＝は、−Ｎ＝に置き換わっていてもよく、
前記Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい。
Ｚは、水素原子、ＭＭ又はＸを表す。
Ｘ、Ｚ、Ｍ、ＭＭ及びＲ１３がそれぞれ複数存在する場合、それらは互いに同一又は異なっていてよい。］
【請求項２】
式（Ｉ）において、
Ｒ１〜Ｒ４は、それぞれ独立して、−ＣＯ２Ｍ若しくは−ＣＯ２Ｘであるか、又はＲ１及びＲ２、若しくはＲ３及びＲ４は、それぞれ互いに結合して環を形成しているが、Ｒ１〜Ｒ４の少なくとも１つは−ＣＯ２Ｍ又は−ＣＯ２Ｘであり、
Ｒ５〜Ｒ１２は、それぞれ独立して、水素原子、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍであり、
Ｍは、水素原子又はアルカリ金属原子であり、
Ｘは、炭素数１〜４０の１価の炭化水素基又は炭素数１〜４０の１価の複素環基であり、
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−Ｏ−Ｒ１３、−ＯＣＯ−Ｒ１３及び−ＣＯ２Ｒ１３からなる群から選択される少なくとも１種に置き換わっていてもよく、
前記Ｘで表される１価の炭化水素基及び１価の複素環基を構成する−ＣＨ（−）−は、−Ｎ（−）−に置き換わっていてもよく、
前記Ｘで表される１価の炭化水素基及び１価の複素環基を構成する−ＣＨ＝は、−Ｎ＝に置き換わっていてもよく、
前記Ｘで表される１価の炭化水素基及び１価の複素環基を構成する−ＣＨ２−基は、−Ｏ−、−Ｓ−、−Ｓ（Ｏ）２−又は−ＣＯ−に置き換わっていてもよく、
Ｚは、水素原子又はＸである、請求項１に記載の着色硬化性樹脂組成物。
【請求項３】
Ｒ１〜Ｒ４の少なくとも１つは、−ＣＯ２Ｘ又は−ＣＯＮ（Ｚ）２であり、
Ｒ１〜Ｒ４の少なくとも１つが−ＣＯ２Ｘである場合、Ｒ１〜Ｒ４の少なくとも１つは、−ＣＯ２Ｍ又は−ＣＯＮ（Ｚ）２であり、
Ｒ５〜Ｒ１２の少なくとも１つは、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍである、請求項１に記載の着色硬化性樹脂組成物。
【請求項４】
Ｒ１〜Ｒ４の少なくとも１つは−ＣＯ２Ｘであり、及びＲ１〜Ｒ４の少なくとも１つは−ＣＯ２Ｍであり、
前記Ｒ５〜Ｒ１２の少なくとも１つは、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍである、請求項２に記載の着色硬化性樹脂組成物。
【請求項５】
請求項１〜４のいずれか一項に記載の着色硬化性樹脂組成物により形成されるカラーフィルタ。
【請求項６】
請求項５に記載のカラーフィルタを含む表示装置。
【請求項７】
式（ＩＡ）で表される化合物。
【化２】
2020083982.tif 000102
［式（ＩＡ）中、
Ｒ１〜Ｒ４は、それぞれ独立して、−ＣＯ２Ｍ、−ＣＯ２Ｘ若しくは−ＣＯＮ（Ｚ）２を表すか、又はＲ１及びＲ２、若しくはＲ３及びＲ４は、それぞれ互いに結合して環を形成する。
但し、Ｒ１〜Ｒ４の少なくとも１つは−ＣＯ２Ｘ又は−ＣＯＮ（Ｚ）２であり、Ｒ１〜Ｒ４の少なくとも１つが−ＣＯ２Ｘである場合、Ｒ１〜Ｒ４の少なくとも１つは、−ＣＯ２Ｍ又は−ＣＯＮ（Ｚ）２である。
Ｒ５〜Ｒ１２は、それぞれ独立して、水素原子、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍを表す。ただし、Ｒ５〜Ｒ１２の少なくとも１つは、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍである。
Ｍは、水素原子、アルカリ金属原子又は配位子を有していてもよい金属原子を表す。
ＭＭは、アルカリ金属原子又は配位子を有していてもよい金属原子を表す。
Ｘは、炭素数１〜４０の１価の炭化水素基又は炭素数１〜４０の１価の複素環基を表す。
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選択される少なくとも1種に置き換わっていてもよい。
Ｒ１３は、炭素数１〜４０の１価の炭化水素基又は炭素数１〜４０の１価の複素環基を表す。
前記Ｘ及びＲ１３で表される１価の炭化水素基及び１価の複素環基を構成する−ＣＨ（−）−は、−Ｎ（−）−に置き換わっていてもよく、
前記Ｘ及びＲ１３で表される１価の炭化水素基及び１価の複素環基を構成する−ＣＨ＝は、−Ｎ＝に置き換わっていてもよく、
前記Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい。
Ｚは、水素原子、ＭＭ又はＸを表す。
Ｘ、Ｚ、Ｍ、ＭＭ及びＲ１３がそれぞれ複数存在する場合、それらは互いに同一又は異なっていてよい。］
【請求項８】
式（ＩＡ）において、
Ｒ１〜Ｒ４は、それぞれ独立して、−ＣＯ２Ｍ若しくは−ＣＯ２Ｘであるか、又はＲ１及びＲ２、若しくはＲ３及びＲ４は、それぞれ互いに結合して環を形成しているが、Ｒ１〜Ｒ４の少なくとも１つは−ＣＯ２Ｘであり、Ｒ１〜Ｒ４の少なくとも１つは−ＣＯ２Ｍであり、
Ｒ５〜Ｒ１２は、それぞれ独立して、水素原子、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍであり、Ｒ５〜Ｒ１２の少なくとも１つは、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍであり、
Ｍは、水素原子又はアルカリ金属原子であり、
Ｘは、炭素数１〜４０の１価の炭化水素基又は炭素数１〜４０の１価の複素環基であり、
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−Ｏ−Ｒ１３、−ＯＣＯ−Ｒ１３及び−ＣＯ２Ｒ１３からなる群から選択される少なくとも１種に置き換わっていてもよく、
前記Ｘで表される１価の炭化水素基及び１価の複素環基を構成する−ＣＨ（−）−は、−Ｎ（−）−に置き換わっていてもよく、
前記Ｘで表される１価の炭化水素基及び１価の複素環基を構成する−ＣＨ＝は、−Ｎ＝に置き換わっていてもよく、
前記Ｘで表される１価の炭化水素基及び１価の複素環基を構成する−ＣＨ２−基は、−Ｏ−、−Ｓ−、−Ｓ（Ｏ）２−又は−ＣＯ−に置き換わっていてもよく、
Ｚは、水素原子又はＸである、請求項７に記載の化合物。
【発明の詳細な説明】
【技術分野】
【０００１】
本発明は、着色硬化性樹脂組成物、カラーフィルタ、表示装置及び化合物に関する。
【背景技術】
【０００２】
着色剤は、例えば、繊維材料、液晶表示装置、インクジェット等の分野で反射光又は透過光を利用して色表示するために使用されている。かかる着色剤として、下記式で表されるカラーインデックス（Ｃ．Ｉ．）ソルベントグリーン５が知られている（特許文献１）。
【化１】
2020083982.tif 000002
【先行技術文献】
【特許文献】
【０００３】
【特許文献１】特開２０１６−０６９６２６号公報
【発明の概要】
【発明が解決しようとする課題】
【０００４】
ソルベントグリーン５を含む着色硬化性樹脂組成物が記載されている。
【０００５】
本発明は、カラーフィルタを作製する工程において、ソルベントグリーン５を着色剤として含む着色硬化性樹脂組成物に比べて着色剤の昇華が低減する着色硬化性樹脂組成物を提供することを課題とする。
【課題を解決するための手段】
【０００６】
本発明は、以下の［１］〜［８］を提供するものである。
［１］  着色剤と、樹脂と、重合性化合物と、重合開始剤とを含む着色硬化性樹脂組成物であって、着色剤が下記式（Ｉ）で表される化合物を含む着色硬化性樹脂組成物。
【化２】
2020083982.tif 000003
［式（Ｉ）中、
Ｒ１〜Ｒ４は、それぞれ独立して、−ＣＯ２Ｍ、−ＣＯ２Ｘ若しくは−ＣＯＮ（Ｚ）２を表すか、又はＲ１及びＲ２、若しくはＲ３及びＲ４は、それぞれ互いに結合して環を形成する。
但し、Ｒ１〜Ｒ４の少なくとも１つは−ＣＯ２Ｍ、−ＣＯ２Ｘ又は−ＣＯＮ（Ｚ）２を表し、Ｒ１、Ｒ２、Ｒ３及びＲ４は、同時に−ＣＯ２Ｍであることはない。
Ｒ５〜Ｒ１２は、それぞれ独立して、水素原子、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍを表す。
Ｍは、水素原子、アルカリ金属原子又は配位子を有していてもよい金属原子を表す。
ＭＭは、アルカリ金属原子又は配位子を有していてもよい金属原子を表す。
Ｘは、炭素数１〜４０の１価の炭化水素基又は炭素数１〜４０の１価の複素環基を表す。
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選択される少なくとも１種に置き換わっていてもよい。
Ｒ１３は、炭素数１〜４０の１価の炭化水素基又は炭素数１〜４０の１価の複素環基を表す。
前記Ｘ及びＲ１３で表される１価の炭化水素基及び１価の複素環基を構成する−ＣＨ（−）−は、−Ｎ（−）−に置き換わっていてもよく、
前記Ｘ及びＲ１３で表される１価の炭化水素基及び１価の複素環基を構成する−ＣＨ＝は、−Ｎ＝に置き換わっていてもよく、
前記Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい。
Ｚは、水素原子、ＭＭ又はＸを表す。
Ｘ、Ｚ、Ｍ、ＭＭ及びＲ１３がそれぞれ複数存在する場合、それらは互いに同一又は異なっていてよい。］
［２］  式（Ｉ）において、
Ｒ１〜Ｒ４は、それぞれ独立して、−ＣＯ２Ｍ若しくは−ＣＯ２Ｘであるか、又はＲ１及びＲ２、若しくはＲ３及びＲ４は、それぞれ互いに結合して環を形成しているが、Ｒ１〜Ｒ４の少なくとも１つは−ＣＯ２Ｍ又は−ＣＯ２Ｘであり、
Ｒ５〜Ｒ１２は、それぞれ独立して、水素原子、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍであり、
Ｍは、水素原子又はアルカリ金属原子であり、
Ｘは、炭素数１〜４０の１価の炭化水素基又は炭素数１〜４０の１価の複素環基であり、
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−Ｏ−Ｒ１３、−ＯＣＯ−Ｒ１３及び−ＣＯ２Ｒ１３からなる群から選択される少なくとも１種に置き換わっていてもよく、
前記Ｘで表される１価の炭化水素基及び１価の複素環基を構成する−ＣＨ（−）−は、−Ｎ（−）−に置き換わっていてもよく、
前記Ｘで表される１価の炭化水素基及び１価の複素環基を構成する−ＣＨ＝は、−Ｎ＝に置き換わっていてもよく、
前記Ｘで表される１価の炭化水素基及び１価の複素環基を構成する−ＣＨ２−基は、−Ｏ−、−Ｓ−、−Ｓ（Ｏ）２−又は−ＣＯ−に置き換わっていてもよく、
Ｚは、水素原子又はＸである、［１］に記載の着色硬化性樹脂組成物。
［３］  Ｒ１〜Ｒ４の少なくとも１つは、−ＣＯ２Ｘ又は−ＣＯＮ（Ｚ）２であり、
Ｒ１〜Ｒ４の少なくとも１つが−ＣＯ２Ｘである場合、Ｒ１〜Ｒ４の少なくとも１つは、−ＣＯ２Ｍ又は−ＣＯＮ（Ｚ）２であり、
Ｒ５〜Ｒ１２の少なくとも１つは、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍである、［１］に記載の着色硬化性樹脂組成物。
［４］  Ｒ１〜Ｒ４の少なくとも１つは−ＣＯ２Ｘであり、及びＲ１〜Ｒ４の少なくとも１つは−ＣＯ２Ｍであり、
前記Ｒ５〜Ｒ１２の少なくとも１つは、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍである、［２］に記載の着色硬化性樹脂組成物。
［５］  ［１］〜［４］のいずれか一項に記載の着色硬化性樹脂組成物により形成されるカラーフィルタ。
［６］  ［５］に記載のカラーフィルタを含む表示装置。
［７］  式（ＩＡ）で表される化合物。
【化３】
2020083982.tif 000004
［式（ＩＡ）中、
Ｒ１〜Ｒ４は、それぞれ独立して、−ＣＯ２Ｍ、−ＣＯ２Ｘ若しくは−ＣＯＮ（Ｚ）２を表すか、又はＲ１及びＲ２、若しくはＲ３及びＲ４は、それぞれ互いに結合して環を形成する。
但し、Ｒ１〜Ｒ４の少なくとも１つは−ＣＯ２Ｘ又は−ＣＯＮ（Ｚ）２であり、Ｒ１〜Ｒ４の少なくとも１つが−ＣＯ２Ｘである場合、Ｒ１〜Ｒ４の少なくとも１つは、−ＣＯ２Ｍ又は−ＣＯＮ（Ｚ）２である。
Ｒ５〜Ｒ１２は、それぞれ独立して、水素原子、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍを表す。ただし、Ｒ５〜Ｒ１２の少なくとも１つは、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍである。
Ｍは、水素原子、アルカリ金属原子又は配位子を有していてもよい金属原子を表す。
ＭＭは、アルカリ金属原子又は配位子を有していてもよい金属原子を表す。
Ｘは、炭素数１〜４０の１価の炭化水素基又は炭素数１〜４０の１価の複素環基を表す。
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選択される少なくとも1種に置き換わっていてもよい。
Ｒ１３は、炭素数１〜４０の１価の炭化水素基又は炭素数１〜４０の１価の複素環基を表す。
前記Ｘ及びＲ１３で表される１価の炭化水素基及び１価の複素環基を構成する−ＣＨ（−）−は、−Ｎ（−）−に置き換わっていてもよく、
前記Ｘ及びＲ１３で表される１価の炭化水素基及び１価の複素環基を構成する−ＣＨ＝は、−Ｎ＝に置き換わっていてもよく、
前記Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい。
Ｚは、水素原子、ＭＭ又はＸを表す。
Ｘ、Ｚ、Ｍ、ＭＭ及びＲ１３がそれぞれ複数存在する場合、それらは互いに同一又は異なっていてよい。］
［８］  式（ＩＡ）において、
Ｒ１〜Ｒ４は、それぞれ独立して、−ＣＯ２Ｍ若しくは−ＣＯ２Ｘであるか、又はＲ１及びＲ２、若しくはＲ３及びＲ４は、それぞれ互いに結合して環を形成しているが、Ｒ１〜Ｒ４の少なくとも１つは−ＣＯ２Ｘであり、Ｒ１〜Ｒ４の少なくとも１つは−ＣＯ２Ｍであり、
Ｒ５〜Ｒ１２は、それぞれ独立して、水素原子、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍであり、Ｒ５〜Ｒ１２の少なくとも１つは、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍであり、
Ｍは、水素原子又はアルカリ金属原子であり、
Ｘは、炭素数１〜４０の１価の炭化水素基又は炭素数１〜４０の１価の複素環基であり、
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−Ｏ−Ｒ１３、−ＯＣＯ−Ｒ１３及び−ＣＯ２Ｒ１３からなる群から選択される少なくとも１種に置き換わっていてもよく、
前記Ｘで表される１価の炭化水素基及び１価の複素環基を構成する−ＣＨ（−）−は、−Ｎ（−）−に置き換わっていてもよく、
前記Ｘで表される１価の炭化水素基及び１価の複素環基を構成する−ＣＨ＝は、−Ｎ＝に置き換わっていてもよく、
前記Ｘで表される１価の炭化水素基及び１価の複素環基を構成する−ＣＨ２−基は、−Ｏ−、−Ｓ−、−Ｓ（Ｏ）２−又は−ＣＯ−に置き換わっていてもよく、
Ｚは、水素原子又はＸである、［７］に記載の化合物。
【発明の効果】
【０００７】
本発明によれば、カラーフィルタを作製する工程において、ソルベントグリーン５を着色剤として含む着色硬化性樹脂組成物に比べて着色剤の昇華が低減する着色硬化性樹脂組成物を提供することが可能となる。
【発明を実施するための形態】
【０００８】
本発明の着色硬化性樹脂組成物は、着色剤（以下、着色剤（Ａ）という場合がある。）と、樹脂（以下、樹脂（Ｂ）という場合がある。）と、重合性化合物（以下、重合性化合物（Ｃ）という場合がある。）と、重合開始剤（以下、重合開始剤（Ｄ）という場合がある。）とを含み、着色剤（Ａ）が式（Ｉ）で表される化合物（以下、化合物（Ｉ）という場合がある。）を含む。
【化４】
2020083982.tif 000005
［式（Ｉ）中、
Ｒ１〜Ｒ４は、それぞれ独立して、−ＣＯ２Ｍ、−ＣＯ２Ｘ若しくは−ＣＯＮ（Ｚ）２を表すか、又はＲ１及びＲ２、若しくはＲ３及びＲ４は、それぞれ互いに結合して環を形成する。
但し、Ｒ１〜Ｒ４の少なくとも１つは−ＣＯ２Ｍ、−ＣＯ２Ｘ又は−ＣＯＮ（Ｚ）２を表し、Ｒ１、Ｒ２、Ｒ３及びＲ４は、同時に−ＣＯ２Ｍであることはない。
Ｒ５〜Ｒ１２は、それぞれ独立して、水素原子、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍを表す。
Ｍは、水素原子、アルカリ金属原子又は配位子を有していてもよい金属原子を表す。
ＭＭは、アルカリ金属原子又は配位子を有していてもよい金属原子を表す。
Ｘは、炭素数１〜４０の１価の炭化水素基又は炭素数１〜４０の１価の複素環基を表す。
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選択される少なくとも１種に置き換わっていてもよい。
Ｒ１３は、炭素数１〜４０の１価の炭化水素基又は炭素数１〜４０の１価の複素環基を表す。
前記Ｘ及びＲ１３で表される１価の炭化水素基及び１価の複素環基を構成する−ＣＨ（−）−は、−Ｎ（−）−に置き換わっていてもよく、
前記Ｘ及びＲ１３で表される１価の炭化水素基及び１価の複素環基を構成する−ＣＨ＝は、−Ｎ＝に置き換わっていてもよく、
前記Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい。
Ｚは、水素原子、ＭＭ又はＸを表す。
Ｘ、Ｚ、Ｍ、ＭＭ及びＲ１３がそれぞれ複数存在する場合、それらは互いに同一又は異なっていてよい。］
【０００９】
化合物（Ｉ）には、その互変異性体やそれらの塩も含まれる。
化合物（Ｉ）は、着色剤として使用することができる。
本発明の着色硬化性樹脂組成物には、１種又は２種以上の化合物（Ｉ）が含まれていてもよい。
本発明の着色硬化性樹脂組成物は、重合開始助剤（以下、重合開始助剤（Ｄ１）という場合がある。）を含んでいてもよい。
本発明の着色硬化性樹脂組成物は、溶剤（以下、溶剤（Ｅ）という場合がある。）を含んでいてもよい。
着色剤（Ａ）は、化合物（Ｉ）以外の着色剤（以下、着色剤（Ａ１）という場合がある。）を含んでいてもよい。
着色剤（Ａ１）には、１種又は２種以上の着色剤が含まれていてもよい。
着色剤（Ａ１）は、黄色着色剤、橙色着色剤、赤色着色剤及び緑色着色剤から選ばれる１種以上を含むことが好ましい。
本発明の着色硬化性樹脂組成物は、レベリング材（以下、レベリング材（Ｆ）という場合がある。）を含んでもよい。
本発明の着色硬化性樹脂組成物は、酸化防止剤（以下、酸化防止剤（Ｇ）という場合がある。）を含んでもよい。
【００１０】
［化合物（Ｉ）］
Ｍ及びＭＭで表されるアルカリ金属原子としては、リチウム原子、ナトリウム原子及びカリウム原子等のアルカリ金属原子が挙げられる。
【００１１】
Ｍ及びＭＭで表される配位子を有していてもよい金属原子としては、元素の周期律表の２族〜１５族に属する金属原子が挙げられ、好ましくは、Ｍｇ、Ｃａ、Ｓｒ、Ｂａ、Ｃｄ、Ｎｉ、Ｚｎ、Ｃｕ、Ｈｇ、Ｆｅ、Ｃｏ、Ｓｎ、Ｐｂ、Ｍｎ、Ａｌ、Ｃｒ、Ｒｈ、Ｉｒ、Ｐｄ、Ｔｉ、Ｚｒ、Ｈｆ、Ｓｉ、Ｇｅであり、より好ましくは、Ｍｇ、Ｃａ、Ｓｒ、Ｂａ、Ｎｉ、Ｚｎ、Ｃｕ、Ｆｅ、Ｃｏ、Ｓｎ、Ｍｎ、Ａｌ、Ｃｒであり、さらに好ましくは、Ｍｇ、Ｃａ、Ｓｒ、Ｂａ、Ｎｉ、Ｚｎ、Ｃｕ、Ｆｅ、Ｃｏ、Ｍｎ、Ａｌ、Ｃｒである。
【００１２】
配位子を有していてもよい金属原子の配位子としては、特に制限されず、例えば、ハロゲン原子、ＮＯ、ＮＯ３、ＳＯ４、ＣＨ３ＣＯ２、ＯＨ等であってもよい。
【００１３】
配位子を有していてもよい金属原子に配位している化合物（Ｉ）と、同一の化合物（Ｉ）に含まれる炭素原子、窒素原子、酸素原子又は硫黄原子が、該金属原子に配位していてもよく、複数の同一又は異なる化合物（Ｉ）が、それぞれの化合物（Ｉ）に含まれる炭素原子、窒素原子、酸素原子又は硫黄原子を介して該金属原子へ配位することにより、オリゴマー又はポリマーを形成していてもよい。本発明の化合物（Ｉ）には、このようなオリゴマー及びポリマーも包含される。ただし、化合物（Ｉ）の電荷は０である。
【００１４】
このような、配位子を有していてもよい金属原子を有する化合物（Ｉ）は、一般にレーキ顔料と称されるものであってよい。化合物（Ｉ）がレーキ顔料である場合、配位子を有していてもよい金属原子は、例えば特開２０１７−１８６５４７に記載されているレーキ化剤に由来するものであってよい。
【００１５】
Ｍは、水素原子、アルカリ金属原子が好ましく、水素原子、ナトリウム原子、カリウム原子がより好ましい。
【００１６】
ＭＭは、アルカリ金属原子が好ましく、ナトリウム原子、カリウム原子がより好ましい。
【００１７】
ハロゲン原子としては、フッ素原子、塩素原子、臭素原子及びヨウ素原子等が好ましい。
【００１８】
Ｘ、Ｒ１３で表される炭化水素基の炭素数は、１〜４０であり、好ましくは１〜３０であり、より好ましくは１〜２０であり、さらに好ましくは１〜１８であり、とりわけ好ましくは１〜１２である。
Ｘ、Ｒ１３で表される炭素数１〜４０の１価の炭化水素基は、脂肪族炭化水素基及び芳香族炭化水素基であってもよく、該脂肪族炭化水素基は、飽和又は不飽和であってもよく、鎖状又は環状（脂環式炭化水素基）であってもよい。
【００１９】
Ｘ、Ｒ１３で表される飽和又は不飽和鎖状炭化水素基としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基、ヘントリアコンチル基、ドトリアコンチル基、トリトリアコンチル基、テトラトリアコンチル基、ペンタトリアコンチル基、ヘキサトリアコンチル基、ヘプタトリアコンチル基、オクタトリアコンチル基、ノナトリアコンチル基及びテトラコンチル基等の直鎖状アルキル基等；
イソプロピル基、イソブチル基、ｓｅｃ−ブチル基、ｔｅｒｔ−ブチル基、２−エチルブチル基、３，３−ジメチルブチル基、１，１，３，３−テトラメチルブチル基、２−ペンチル基、３−ペンチル基、イソペンチル基、ネオペンチル基、ｔｅｒｔ−ペンチル基、２−メチルペンチル基、３−エチルペンチル基、４−メチル−２−ペンチル基、２−プロピルペンチル基、２，３−ジメチル−３−ペンチル基、２−ヘキシル基、３−ヘキシル基、イソヘキシル基、４−メチルヘキシル基、５−メチルヘキシル基、２−エチルヘキシル基、２−ヘプチル基、３−ヘプチル基、４−ヘプチル基、３−エチルヘプチル基、２，２−ジメチルヘプチル基、２−オクチル基、３−オクチル基、４−オクチル基、２−ノニル基、３−ノニル基、４−ノニル基、５−ノニル基、２−デシル基、３−デシル基、４−デシル基及び５−デシル基等の分枝鎖状アルキル基等；
ビニル基、１−プロペニル基、２−プロペニル基（アリル基）、１−メチルエテニル基、１−ブテニル基、２−ブテニル基、３−ブテニル基、３−メチル−１−ブテニル、１，３−ブタジエニル基、１−（２−プロペニル）エテニル基、１，２−ジメチル−１−プロペニル基、１−ペンテニル基、２−ペンテニル基、３−ペンテニル基、４−ペンテニル基及び７−オクテニル基等のアルケニル基；エチニル基、１−プロピニル基、１−オクチニル基及び７−オクチニル基等のアルキニル基；等が挙げられる。飽和又は不飽和鎖状炭化水素基の炭素数は、好ましくは１〜３０であり、より好ましくは１〜２０であり、さらに好ましくは１〜１８であり、とりわけ好ましくは１〜１２である。中でも、炭素数１〜１２の直鎖状又は分岐鎖状アルキル基であることが特に好ましい。
【００２０】
Ｘ、Ｒ１３で表される飽和又は不飽和脂環式炭化水素基としては、シクロプロピル基、１−メチルシクロプロピル基、シクロブチル基、シクロペンチル基、シクロヘキシル基、シクロヘプチル基、１−メチルシクロヘキシル基、２−メチルシクロヘキシル基、３−メチルシクロヘキシル基、４−メチルシクロヘキシル基、１，２−ジメチルシクロヘキシル基、１，３−ジメチルシクロヘキシル基、１，４−ジメチルシクロヘキシル基、２，３−ジメチルシクロヘキシル基、２，４−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，２−ジメチルシクロヘキシル基、３，３−ジメチルシクロヘキシル基、４，４−ジメチルシクロヘキシル基、シクロオクチル基、２，４，６−トリメチルシクロヘキシル基、２，２，６，６−テトラメチルシクロヘキシル基及び３，３，５，５−テトラメチルシクロヘキシル基、４−ペンチルシクロヘキシル基、４−オクチルシクロヘキシル基、４−シクロヘキシルシクロヘキシル基等のシクロアルキル基；シクロヘキセニル基（例えばシクロヘキサ−２−エン、シクロヘキサ−３−エン）、シクロヘプテニル基、シクロオクテニル基等のシクロアルケニル基；ノルボルナン基、アダマンチル基、ビシクロ［２．２．２］オクタン等が挙げられる。飽和又は不飽和脂環式炭化水素基の炭素数は、好ましくは３〜３０であり、より好ましくは３〜２０であり、さらに好ましくは３〜１８であり、とりわけ好ましくは３〜１２である。中でも、シクロペンチル基、シクロヘキシル基、シクロへプチル基、シクロオクチル基であることが特に好ましい。
【００２１】
Ｘ、Ｒ１３で表される芳香族炭化水素基としては、フェニル基、ｏ−トリル基、ｍ−トリル基、ｐ−トリル基、２−エチルフェニル基、３−エチルフェニル基、４−エチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、４−ビニルフェニル基、ｏ−イソプロピルフェニル基、ｍ−イソプロピルフェニル基、ｐ−イソプロピルフェニル基、ｏ−ｔｅｒｔ−ブチルフェニル基、ｍ−ｔｅｒｔ−ブチルフェニル基、ｐ−ｔｅｒｔ−ブチルフェニル基、３，５−ジ（ｔｅｒｔ−ブチル）フェニル基、３，５−ジ（ｔｅｒｔ−ブチル）−４−メチルフェニル基、４−ブチルフェニル基、４−ペンチルフェニル基、２，６−ビス（２−プロピル）フェニル基、２，４，６−トリス（２−プロピル）フェニル基、４−シクロヘキシルフェニル基、２，４，６−トリメチルフェニル基、４−オクチルフェニル基、４−（２，４，４−トリメチル−２−ペンチル）フェニル基、１−ナフチル基、２−ナフチル基、６−メチル−２−ナフチル基、５，６，７，８−テトラヒドロ−１−ナフチル基、５，６，７，８−テトラヒドロ−２−ナフチル基、フルオレニル基、フェナントリル基、アントリル基、２−ドデシルフェニル基、３−ドデシルフェニル基、４−ドデシルフェニル基、ペリレニル基、クリセニル基及びピレニル基等の芳香族炭化水素基；等が挙げられる。芳香族炭化水素基の炭素数は、好ましくは６〜３０であり、より好ましくは６〜２０であり、さらに好ましくは６〜１８であり、とりわけ好ましくは６〜１２である。
【００２２】
Ｘ、Ｒ１３で表される炭化水素基は、上記に挙げた炭化水素基（例えば芳香族炭化水素基と、鎖状炭化水素基及び脂環式炭化水素基の少なくとも１つ）を組合せた基であってもよく、ベンジル基、（２−メチルフェニル）メチル基、（３−メチルフェニル）メチル基、（４−メチルフェニル）メチル基、（２−エチルフェニル）メチル基、（３−エチルフェニル）メチル基、（４−エチルフェニル）メチル基、（２−（ｔｅｒｔ−ブチル）フェニル）メチル基、（３−（ｔｅｒｔ−ブチル）フェニル）メチル基、（４−（ｔｅｒｔ−ブチル）フェニル）メチル基、（３，５−ジメチルフェニル）メチル基、１−フェニルエチル基、１，１−ジフェニルエチル基、フェネチル基、１−メチル−１−フェニルエチル基、（１−ナフチル）メチル基及び（２−ナフチル）メチル基等のアラルキル基；
１−フェニルエテニル基、２−フェニルエテニル基（フェニルビニル基）、２，２−ジフェニルエテニル基、２−フェニル−２−（１−ナフチル）エテニル基等のアリールアルケニル基；
フェニルエチニル基等のアリールアルキニル基；ビフェニリル基、ターフェニリル基等の１つ以上のフェニル基が結合したフェニル基；シクロヘキシルメチルフェニル基、ベンジルフェニル基、（ジメチル（フェニル）メチル）フェニル基等が挙げられる。
Ｘ、Ｒ１３で表される基は、上記に挙げた炭化水素基（例えば鎖状炭化水素基と脂環式炭化水素基）を組合せた基として、例えば、シクロプロピルメチル基、シクロプロピルエチル基、シクロブチルメチル基、シクロブチルエチル基、シクロペンチルメチル基、シクロペンチルエチル基、シクロヘキシルメチル基、２−メチルシクロヘキシルメチル基、シクロヘキシルエチル基、アダマンチルメチル基等の１つ以上の脂環式炭化水素基が結合したアルキル基であってもよい。
これらの炭素数は、好ましくは４〜３０であり、より好ましくは４〜２０であり、さらに好ましくは４〜１８であり、とりわけ好ましくは４〜１２である。
【００２３】
Ｘ、Ｒ１３で表される炭素数１〜４０の１価の複素環基は、環の構成要素としてヘテロ原子を含む基を表す。炭素数１〜４０の１価の複素環基としては、単環であってもよいし多環であってもよい。ヘテロ原子としては、窒素原子、酸素原子及び硫黄原子等が挙げられる。
複素環基の炭素数は、好ましくは３〜３０であり、より好ましくは３〜２０であり、さらに好ましくは３〜１８であり、とりわけ好ましくは３〜１２である。
【００２４】
窒素原子を含む複素環としては、
アジリジン、アゼチジン、ピロリジン、ピペリジン及びピペラジン等の単環系飽和複素環；
２，５−ジメチルピロール等のピロール、２−メチルピラゾール、３−メチルピラゾール等のピラゾール、イミダゾール、１，２，３−トリアゾール及び１，２，４−トリアゾール等の５員環系不飽和複素環；
ピリジン、ピリダジン、６−メチルピリミジン等のピリミジン、ピラジン及び１，３，５−トリアジン等の６員環系不飽和複素環；
インダゾール、インドリン、イソインドリン、インドール、インドリジン、ベンゾイミダゾール、キノリン、イソキノリン、５，６，７，８−テトラヒドロ（３−メチル）キノキサリン、３−メチルキノキサリン等のキノキサリン、キナゾリン、シンノリン、フタラジン、ナフチリジン、プリン、プテリジン、ベンゾピラゾール、ベンゾピペリジン等の縮合二環系複素環；
カルバゾール、アクリジン及びフェナジン等の縮合三環系複素環；等が挙げられる。
【００２５】
酸素原子を含む複素環としては、
オキシラン、オキセタン、テトラヒドロフラン、テトラヒドロピラン、１，３−ジオキサン及び１，４−ジオキサン、１−シクロペンチルジオキソラン等の単環系飽和複素環；
１，４−ジオキサスピロ［４．５］デカン、１，４−ジオキサスピロ［４．５］ノナン等の二環系飽和複素環；
α−アセトラクトン、β−プロピオラクトン、γ−ブチロラクトン、γ−バレロラクトン及びδ−バレロラクトン等のラクトン系複素環；
２，３−ジメチルフラン、２，５−ジメチルフラン等のフラン等の５員環系不飽和複素環；
２Ｈ−ピラン、４Ｈ−ピラン等の６員環系不飽和複素環；
１−ベンゾフラン、４−メチルベンゾピラン等のベンゾピラン、ベンゾジオキソール、クロマン及びイソクロマン等の縮合二環系複素環；
キサンテン、ジベンゾフラン等の縮合三環系複素環；等が挙げられる。
【００２６】
硫黄原子を含む複素環としては、
ジチオラン等の５員環系飽和複素環；
チアン、１，３−ジチアン、２−メチル１，３−ジチアン等の６員環系飽和複素環；
３−メチルチオフェン、２−カルボキシチオフェン等のチオフェン、４Ｈ−チオピラン、ベンゾテトラヒドロチオピラン等のベンゾチオピラン等の５員環系不飽和複素環；
ベンゾチオフェン等の縮合二環系複素環等；
チアントレン、ジベンゾチオフェン等の縮合三環系複素環；等が挙げられる。
【００２７】
窒素原子及び酸素原子を含む複素環としては、
モルホリン、２−ピロリドン、２−メチル−２−ピロリドン、２−ピペリドン及び２−メチル−２−ピペリドン等の単環系飽和複素環；
４−メチルオキサゾール等のオキサゾール、２−メチルイソオキサゾール、３−メチルイソオキサゾール等のイソオキサゾール等の単環系不飽和複素環；
ベンゾオキサゾール、ベンゾイソオキサゾール、ベンゾオキサジン、ベンゾジオキサン、ベンゾイミダゾリン等の縮合二環系複素環；
フェノキサジン等の縮合三環系複素環；等が挙げられる。
【００２８】
窒素原子及び硫黄原子を含む複素環としては、
３―メチルチアゾール、２，４−ジメチルチアゾール等のチアゾール等の単環系複素環；
ベンゾチアゾール等の縮合二環系複素環；
フェノチアジン等の縮合三環系複素環；等が挙げられる。
【００２９】
なお、上記の複素環基の結合位は、各複素環に含まれる任意の水素原子が脱離した部分である。
【００３０】
上記複素環基は、上記に挙げた複素環と上記に挙げた炭化水素基を組合せた基であってもよく、例えば、テトラヒドロフリルメチル基等が挙げられる。
【００３１】
さらに上記複素環基は、以下の式で表されるものであってもよい。※は結合手を表す。
【化５】
2020083982.tif 000006
【００３２】
Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選ばれる少なくとも１種に置き換わっていてもよい。Ｘで表される炭素数１〜４０の１価の炭化水素基及び炭素数１〜４０の１価の複素環基に含まれる水素原子は、好ましくは、−ＣＯ２Ｍ、−ＳＯ３Ｍ、ハロゲン原子、シアノ基、ニトロ基、−ＯＭ、−Ｏ−Ｒ１３、−ＯＣＯ−Ｒ１３及び−ＣＯ２Ｒ１３からなる群から選択される少なくとも１種に置き換わっていてもよい。
【００３３】
Ｒ１３は、炭素数１〜４０の１価の炭化水素基又は炭素数１〜４０の１価の複素環基であり、Ｘ及びＲ１３で表される１価の炭化水素基及び１価の複素環基を構成する−ＣＨ（−）−は、−Ｎ（−）−に置き換わっていてもよく、Ｘ及びＲ１３で表される１価の炭化水素基及び１価の複素環基を構成する−ＣＨ＝は、−Ｎ＝に置き換わっていてもよく、Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい。例えばＸは、水素原子の１つだけが置き換わったものであってもよいし、−ＣＨ２−の１つだけが置き換わったものであってもよいし、水素原子の１以上が置き換わると同時に、１以上の−ＣＨ２−が置き換わったものであってもよいし、水素原子の１以上が置き換わると同時に、１以上の−ＣＨ２−、−ＣＨ（−）−及び−ＣＨ＝が置き換わったものであってもよい。
【００３４】
Ｘとしては、例えば下記の
式（Ｘａ−１）〜式（Ｘａ−３１）；
式（Ｘｂ−１）〜式（Ｘｂ−３２）；
式（Ｘｃ−１）〜式（Ｘｃ−２４）；
式（Ｘｄ−１）〜式（Ｘｄ−２９）；
式（Ｘｅ−１）〜式（Ｘｅ−１５）；
式（Ｘｆ−１）〜式（Ｘｆ−２４）；
式（Ｘｇ−１）〜式（Ｘｇ−３０）；
式（Ｘｈ−１）〜式（Ｘｈ−１９）；
式（Ｘｉ−１）〜式（Ｘｉ−２２）；
式（Ｘｊ−１）〜式（Ｘｊ−１２）；
式（Ｘｋ−１）〜式（Ｘｋ−２３）；
式（Ｘｍ−１）〜式（Ｘｍ−２５）；
式（Ｘｎ−１）〜式（Ｘｎ−１７）；
式（Ｘｏ−１）〜式（Ｘｏ−３１）；
式（Ｘｐ−１）〜式（Ｘｐ−２４）；及び
式（Ｘｑ−１）〜式（Ｘｑ−６）
で表される基等が挙げられる。ただし、※は、結合手を表す。
【００３５】
【化６】
2020083982.tif 000007
【００３６】
【化７】
2020083982.tif 000008
【００３７】
【化８】
2020083982.tif 000009
【００３８】
【化９】
2020083982.tif 000010
【００３９】
【化１０】
2020083982.tif 000011
【００４０】
【化１１】
2020083982.tif 000012
【００４１】
【化１２】
2020083982.tif 000013
【００４２】
【化１３】
2020083982.tif 000014
【００４３】
【化１４】
2020083982.tif 000015
【００４４】
【化１５】
2020083982.tif 000016
【００４５】
【化１６】
2020083982.tif 000017
【００４６】
【化１７】
2020083982.tif 000018
【００４７】
【化１８】
2020083982.tif 000019
【００４８】
【化１９】
2020083982.tif 000020
【００４９】
【化２０】
2020083982.tif 000021
【００５０】
【化２１】
2020083982.tif 000022
【００５１】
Ｘとしては、式（Ｘａ−１）〜式（Ｘａ−３１）、式（Ｘｂ−１）〜式（Ｘｂ−３２）、式（Ｘｃ−１）〜式（Ｘｃ−２４）、式（Ｘｄ−１）〜式（Ｘｄ−２９）、式（Ｘｅ−１）〜式（Ｘｅ−１５）、式（Ｘｆ−１）〜式（Ｘｆ−２４）、式（Ｘｇ−１）〜式（Ｘｇ−３０）、式（Ｘｈ−１）〜式（Ｘｈ−１９）、式（Ｘｉ−１）〜式（Ｘｉ−２２）、式（Ｘｊ−１）〜式（Ｘｊ−１２）、式（Ｘｋ−１）〜式（Ｘｋ−２３）、式（Ｘｍ−１）〜式（Ｘｍ−２５）、式（Ｘｎ−１）〜式（Ｘｎ−１７）、式（Ｘｏ−１）〜式（Ｘｏ−３１）、式（Ｘｐ−１）〜式（Ｘｐ−２４）及び式（Ｘｑ−１）〜式（Ｘｑ−６）で表される基が好ましい。
【００５２】
Ｘとしては、式（Ｘａ−１）〜式（Ｘａ−３１）、式（Ｘｂ−１）〜式（Ｘｂ−３２）、式（Ｘｃ−１）〜式（Ｘｃ−２４）、式（Ｘｊ−７）〜式（Ｘｊ−１２）、式（Ｘｏ−１）〜式（Ｘｏ−３１）、式（Ｘｐ−１）〜式（Ｘｐ−２４）及び式（Ｘｑ−１）〜式（Ｘｑ−６）がより好ましい。
【００５３】
Ｘは、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選ばれる基を１以上有していてよい炭素数１〜４０の１価の炭化水素基、又は−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選ばれる基を１以上有していてよい炭素数１〜４０の１価の複素環基であり、
Ｒ１３は、炭素数１〜４０の１価の炭化水素基又は炭素数１〜４０の１価の複素環基であり、
前記Ｘ及びＲ１３で表される１価の炭化水素基及び１価の複素環基を構成する−ＣＨ（−）−は、−Ｎ（−）−に置き換わっていてもよく、
前記Ｘ及びＲ１３で表される１価の炭化水素基及び１価の複素環基を構成する−ＣＨ＝は、−Ｎ＝に置き換わっていてもよく、
前記Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい基であることが好ましい。
【００５４】
Ｘは、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選ばれる基を１以上有していてよい炭素数１〜４０の１価の炭化水素基であり、
Ｒ１３は、炭素数１〜４０の１価の炭化水素基であり、
Ｘ及びＲ１３で表される１価の炭化水素基を構成する−ＣＨ（−）−は、−Ｎ（−）−に置き換わっていてもよく、
Ｘ及びＲ１３で表される１価の炭化水素基を構成する−ＣＨ＝は、−Ｎ＝に置き換わっていてもよく、
Ｘ及びＲ１３で表される１価の炭化水素基を構成する−ＣＨ２−は、−Ｏ−、−Ｓ−、−Ｓ（Ｏ）２−又は−ＣＯ−に置き換わっていてもよい基であることがより好ましい。
【００５５】
Ｘは、−ＣＯ２Ｍ、−ＳＯ３Ｍ、ハロゲン原子、−ＯＭ、−Ｏ−Ｒ１３、−ＯＣＯ−Ｒ１３及び−ＣＯ２Ｒ１３からなる群から選ばれる基を１以上有していてよい炭素数１〜４０の１価の炭化水素基であり、
Ｒ１３は、炭素数１〜４０の１価の炭化水素基であり、
Ｘ及びＲ１３で表される１価の炭化水素基を構成する−ＣＨ（−）−は、−Ｎ（−）−に置き換わっていてもよく、
Ｘ及びＲ１３で表される１価の炭化水素基を構成する−ＣＨ＝は、−Ｎ＝に置き換わっていてもよく、
Ｘ及びＲ１３で表される１価の炭化水素基を構成する−ＣＨ２−は、−Ｏ−、−Ｓ−、−Ｓ（Ｏ）２−又は−ＣＯ−に置き換わっていてもよい基であることがさらに好ましい。
【００５６】
Ｘは、−ＣＯ２Ｍ、−ＳＯ３Ｍ、ハロゲン原子、−ＯＭ、−Ｏ−Ｒ１３、−ＯＣＯ−Ｒ１３及び−ＣＯ２Ｒ１３からなる群から選ばれる基を１以上有していてよい炭素数１〜４０の１価の炭化水素基であり、
Ｒ１３は、炭素数１〜４０の１価の炭化水素基であり、
Ｘ及びＲ１３で表される１価の炭化水素基を構成する−ＣＨ２−は、−Ｏ−に置き換わっていてもよい基であることがとりわけ好ましい。
【００５７】
Ｘは、−ＣＯ２Ｍ、−ＳＯ３Ｍ及び−ＣＯ２Ｒ１３からなる群から選ばれる基を１以上有していてよい炭素数１〜４０の１価の炭化水素基であり、
Ｒ１３は、炭素数１〜４０の１価の炭化水素基であり、
Ｘ及びＲ１３で表される１価の炭化水素基を構成する−ＣＨ２−は、−Ｏ−に置き換わっていてもよい基であることが一層好ましい。
【００５８】
Ｘは、炭素数１〜４０の１価の炭化水素基であることが好ましく、炭素数１〜３０の１価の炭化水素基であることがより好ましく、炭素数１〜２０の１価の炭化水素基であることがさらに好ましく、炭素数１〜１８の１価の炭化水素基であることがとりわけ好ましく、炭素数１〜１２の１価の炭化水素基であることが一層好ましい。
【００５９】
Ｒ１３は、炭素数１〜４０の１価の炭化水素基であることが好ましく、炭素数１〜３０の１価の炭化水素基であることがより好ましく、炭素数１〜２０の１価の炭化水素基であることがさらに好ましく、炭素数１〜１８の１価の炭化水素基であることがとりわけ好ましく、炭素数１〜１２の１価の炭化水素基であることが一層好ましい。
【００６０】
Ｒ１及びＲ２、又はＲ３及びＲ４が、それぞれ互いに結合して環を形成する場合、Ｒ１及びＲ２、又はＲ３及びＲ４が、それぞれ互いに＊−ＣＯ−Ｎ（Ｚ）−ＣＯ−＊＊又は＊−ＣＯ−Ｏ−ＣＯ−＊＊を形成することが好ましく、Ｒ１及びＲ２、又はＲ３及びＲ４が、それぞれ互いに＊−ＣＯ−Ｏ−ＣＯ−＊＊を形成することがより好ましい。＊及び＊＊は結合手を表す。
【００６１】
以下、Ｒ５〜Ｒ１２で表される−ＣＯ−Ｚ、−ＣＯ２Ｘ、−ＯＣＯ−Ｚ、−Ｏ−Ｚ、−Ｓ−Ｚ、−Ｓ（Ｏ）2−Ｘ、−Ｓ（Ｏ）2Ｎ（Ｚ）2、−ＣＯＮ（Ｚ）2、−Ｎ（Ｚ）2、−ＮＨＣＯ−Ｚについて説明する。
【００６２】
−ＣＯ−Ｚとしては、例えばホルミル基；アセチル基、プロパノイル基、ブタノイル基、２，２−ジメチルプロパノイル基、ペンタノイル基、ヘキサノイル基、（２−エチル）ヘキサノイル基、ヘプタノイル基、オクタノイル基、ノナノイル基、デカノイル基、ウンデカノイル基、ドデカノイル基、ヘンイコサノイル基、ベンゾイル基、及び上記のＸで表される基が結合したカルボニル基等が挙げられる。
【００６３】
−ＣＯ−Ｚとしては、炭素数１〜３０の炭化水素基又は上記のＸで表される基の好ましいものが結合したカルボニル基が好ましく、炭素数１〜２０の炭化水素基又は上記のＸで表される基の好ましいものが結合したカルボニル基がより好ましく、炭素数１〜１８の炭化水素基又は上記のＸで表される基の好ましいものが結合したカルボニル基がさらに好ましく、炭素数１〜１２の炭化水素基又は上記のＸで表される基の好ましいものが結合したカルボニル基がとりわけ好ましい。
【００６４】
−ＣＯ２Ｘとしては、例えばメトキシカルボニル基、エトキシカルボニル基、プロポキシカルボニル基、ｔｅｒｔ−ブトキシカルボニル基、ブトキシカルボニル基、ペンチルオキシカルボニル基、ヘキシルオキシカルボニル基、（２−エチル）ヘキシルオキシカルボニル基、ヘプチルオキシカルボニル基、オクチルオキシカルボニル基、ノニルオキシカルボニル基、デシルオキシカルボニル基、ウンデシルオキシカルボニル基、ドデシルオキシカルボニル基、フェニルオキシカルボニル基、イコシルオキシカルボニル基、及び上記のＸで表される基が結合したオキシカルボニル基等が挙げられる。
【００６５】
−ＣＯ２Ｘとしては、炭素数１〜３０の炭化水素基又は上記のＸで表される基の好ましいものが結合したオキシカルボニル基が好ましく、炭素数１〜２０の炭化水素基又は上記のＸで表される基の好ましいものが結合したオキシカルボニル基がより好ましく、炭素数１〜１８の炭化水素基又は上記のＸで表される基の好ましいものが結合したオキシカルボニル基がさらに好ましく、炭素数１〜１２の炭化水素基又は上記のＸで表される基の好ましいものが結合したオキシカルボニル基がとりわけ好ましい。
【００６６】
−ＯＣＯ−Ｚとしては、例えばホルミルオキシ基；アセトキシ基、プロパノイルオキシ基、ブタノイルオキシ基、２，２−ジメチルプロパノイルオキシ基、ペンタノイルオキシ基、ヘキサノイルオキシ基、（２−エチル）ヘキサノイルオキシ基、ヘプタノイルオキシ基、オクタノイルオキシ基、ノナノイルオキシ基、デカノイルオキシ基、ウンデカノイルオキシ基、ドデカノイルオキシ基、ヘンイコサノイルオキシ基、ベンゾイルオキシ基、エテニルカルボニルオキシ基、２−プロペニルカルボニルオキシ基、及び上記のＸで表される基が結合したカルボニルオキシ基等が挙げられる。
【００６７】
−ＯＣＯ−Ｚとしては、炭素数１〜３０の炭化水素基又は上記のＸで表される基の好ましいものが結合したカルボニルオキシ基が好ましく、炭素数１〜２０の炭化水素基又は上記のＸで表される基の好ましいものが結合したカルボニルオキシ基がより好ましく、炭素数１〜１８の炭化水素基又は上記のＸで表される基の好ましいものが結合したカルボニルオキシ基がさらに好ましく、炭素数１〜１２の炭化水素基又は上記のＸで表される基の好ましいものが結合したカルボニルオキシ基がとりわけ好ましい。
【００６８】
−Ｏ−Ｚとしては、例えばヒドロキシ基；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基、ヘプチルオキシ基、オクチルオキシ基、ノニルオキシ基、デシルオキシ基、ウンデシルオキシ基、ドデシルオキシ基、（２−エチル）ヘキシルオキシ基、イコシルオキシ基、１−フェニルエトキシ基、１−メチル−１−フェニルエトキシ基、フェニルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、２，３−ジシアノフェニルオキシ基、２，４−ジシアノフェニルオキシ基、２，５−ジシアノフェニルオキシ基、２，６−ジシアノフェニルオキシ基、３，４−ジシアノフェニルオキシ基、３，５−ジシアノフェニルオキシ基、４−メトキシフェニルオキシ基、２−メトキシフェニルオキシ基、３−メトキシフェニルオキシ基、４−エトキシフェニルオキシ基、２−エトキシフェニルオキシ基、３−エトキシフェニルオキシ基等、及び上記のＸで表される基が結合したオキシ基等が挙げられる。
【００６９】
−Ｏ−Ｚとしては、炭素数１〜３０の炭化水素基又は上記のＸで表される基の好ましいものが結合したオキシ基、又はヒドロキシ基が好ましく、炭素数１〜２０の炭化水素基又は上記のＸで表される基の好ましいものが結合したオキシ基、又はヒドロキシ基がより好ましく、炭素数１〜１８の炭化水素基又は上記のＸで表される基の好ましいものが結合したオキシ基、又はヒドロキシ基がさらに好ましく、炭素数１〜１２の炭化水素基又は上記のＸで表される基の好ましいものが結合したオキシ基、又はヒドロキシ基がとりわけ好ましい。
【００７０】
−Ｓ−Ｚとしては、例えばメルカプト基；メチルチオ基、エチルチオ基、プロピルチオ基、ブチルチオ基、ｔｅｒｔ−ブチルチオ基、ペンチルチオ基、ヘキシルチオ基、（２−エチル）ヘキシルチオ基、ヘプチルチオ基、オクチルチオ基、ノニルチオ基、デシルチオ基、ウンデシルチオ基、ドデシルチオ基、イコシルチオ基、フェニルチオ基、ｏ−トリルチオ基、及び水素原子が上記のＸで表される基に置換したメルカプト基等が挙げられる。
【００７１】
−Ｓ−Ｚとしては、水素原子が炭素数１〜３０の炭化水素基又は上記のＸで表される基の好ましいものに置換したメルカプト基、又はメルカプト基が好ましく、水素原子が炭素数１〜２０の炭化水素基又は上記のＸで表される基の好ましいものに置換したメルカプト基、又はメルカプト基がより好ましく、水素原子が炭素数１〜１８の炭化水素基又は上記のＸで表される基の好ましいものに置換したメルカプト基、又はメルカプト基がさらに好ましく、水素原子が炭素数１〜１２の炭化水素基又は上記のＸで表される基の好ましいものに置換したメルカプト基、又はメルカプト基がとりわけ好ましい。
【００７２】
−Ｓ（Ｏ）2−Ｘとしては、例えばメチルスルホニル基、エチルスルホニル基、プロピルスルホニル基、ブチルスルホニル基、ペンチルスルホニル基、ヘキシルスルホニル基、（２−エチル）ヘキシルスルホニル基、ヘプチルスルホニル基、オクチルスルホニル基、ノニルスルホニル基、デシルスルホニル基、ウンデシルスルホニル基、ドデシルスルホニル基、イコシルスルホニル基、フェニルスルホニル基、ｐ−トリルスルホニル基、及び上記のＸで表される基が結合したスルホニル基等が挙げられる。
【００７３】
−Ｓ（Ｏ）2−Ｘとしては、炭素数１〜３０の炭化水素基又は上記のＸで表される基の好ましいものが結合したスルホニル基が好ましく、炭素数１〜２０の炭化水素基又は上記のＸで表される基の好ましいものが結合したスルホニル基がより好ましく、炭素数１〜１８の炭化水素基又は上記のＸで表される基の好ましいものが結合したスルホニル基がさらに好ましく、炭素数１〜１２の炭化水素基又は上記のＸで表される基の好ましいものが結合したスルホニル基がとりわけ好ましい。
【００７４】
−Ｓ（Ｏ）2Ｎ（Ｚ）2としては例えば、
スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−ヘキシルスルファモイル基、Ｎ−（２−エチル）ヘキシルスルファモイル基、Ｎ−ヘプチルスルファモイル基、Ｎ−オクチルスルファモイル基、Ｎ−ノニルスルファモイル基、Ｎ−デシルスルファモイル基、Ｎ−ウンデシルスルファモイル基、Ｎ−ドデシルスルファモイル基、Ｎ−イコシルスルファモイル基、Ｎ−フェニルスルファモイル基、及び上記のＸで表される基が１つ置換したスルファモイル基等；
【００７５】
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−ジプロピルスルファモイル基、Ｎ，Ｎ−イソプロピルメチルスルファモイル基、Ｎ，Ｎ−ジイソプロピルスルファモイル基、Ｎ，Ｎ−ｔｅｒｔ−ブチルメチルスルファモイル基、Ｎ，Ｎ−ジイソブチルスルファモイル基、Ｎ，Ｎ−ジｓｅｃ−ブチルスルファモイル基、Ｎ，Ｎ−ジｔｅｒｔ−ブチルスルファモイル基、Ｎ，Ｎ−ブチルメチルスルファモイル基、Ｎ，Ｎ−ジブチルスルファモイル基、Ｎ，Ｎ−ジペンチルスルファモイル基、Ｎ，Ｎ−ジ（１−エチルプロピル）スルファモイル基、Ｎ，Ｎ−ジヘキシルスルファモイル基、Ｎ，Ｎ−ジ（２−エチル）ヘキシルスルファモイル基、Ｎ，Ｎ−ジヘプチルスルファモイル基、Ｎ，Ｎ−オクチルメチルスルファモイル基、Ｎ，Ｎ−ジオクチルスルファモイル基、Ｎ，Ｎ−ジノニルスルファモイル基、Ｎ，Ｎ−デシルメチルスルファモイル基、Ｎ，Ｎ−ウンデシルメチルスルファモイル基、Ｎ，Ｎ−ドデシルメチルスルファモイル基、Ｎ，Ｎ−イコシルメチルスルファモイル基、Ｎ，Ｎ−フェニルメチルスルファモイル基、Ｎ，Ｎ−ジフェニルスルファモイル基；及び
上記のＸで表される基より選ばれる２種が置換したスルファモイル基等
が挙げられる。
【００７６】
−Ｓ（Ｏ）2Ｎ（Ｚ）2としては、炭素数１〜３０の炭化水素基及び上記のＸで表される基の好ましいものより選ばれる１種又は２種が置換したスルファモイル基、又はスルファモイル基が好ましく、炭素数１〜２０の炭化水素基及び上記のＸで表される基の好ましいものより選ばれる１種又は２種が置換したスルファモイル基、又はスルファモイル基がより好ましく、炭素数１〜１８の炭化水素基及び上記のＸで表される基の好ましいものより選ばれる１種又は２種が置換したスルファモイル基、又はスルファモイル基がさらに好ましく、炭素数１〜１２の炭化水素基及び上記のＸで表される基の好ましいものより選ばれる１種又は２種が置換したスルファモイル基、又はスルファモイル基がとりわけ好ましい。
【００７７】
−ＣＯＮ（Ｚ）2としては例えば、
カルバモイル基；
Ｎ−メチルカルバモイル基、Ｎ−エチルカルバモイル基、Ｎ−プロピルカルバモイル基、Ｎ−イソプロピルカルバモイル基、Ｎ−ブチルカルバモイル基、Ｎ−イソブチルカルバモイル基、Ｎ−ｓｅｃ−ブチルカルバモイル基、Ｎ−ｔｅｒｔ−ブチルカルバモイル基、Ｎ−ペンチルカルバモイル基、Ｎ−（１−エチルプロピル）カルバモイル基、Ｎ−ヘキシルカルバモイル基、Ｎ−（２−エチル）ヘキシルカルバモイル基、Ｎ−ヘプチルカルバモイル基、Ｎ−オクチルカルバモイル基、Ｎ−ノニルカルバモイル基、Ｎ−デシルカルバモイル基、Ｎ−ウンデシルカルバモイル基、Ｎ−ドデシルカルバモイル基、Ｎ−イコシルカルバモイル基、Ｎ−フェニルカルバモイル基、及び上記のＸで表される基が１つ置換したカルバモイル基等；
【００７８】
Ｎ，Ｎ−ジメチルカルバモイル基、Ｎ，Ｎ−エチルメチルカルバモイル基、Ｎ，Ｎ−ジエチルカルバモイル基、Ｎ，Ｎ−プロピルメチルカルバモイル基、Ｎ，Ｎ−ジプロピルカルバモイル基、Ｎ，Ｎ−イソプロピルメチルカルバモイル基、Ｎ，Ｎ−ジイソプロピルカルバモイル基、Ｎ，Ｎ−ｔｅｒｔ−ブチルメチルカルバモイル基、Ｎ，Ｎ−ジイソブチルカルバモイル基、Ｎ，Ｎ−ジｓｅｃ−ブチルカルバモイル基、Ｎ，Ｎ−ジｔｅｒｔ−ブチルカルバモイル基、Ｎ，Ｎ−ブチルメチルカルバモイル基、Ｎ，Ｎ−ジブチルカルバモイル基、Ｎ，Ｎ−ブチルオクチルカルバモイル基、Ｎ，Ｎ−ジペンチルカルバモイル基、Ｎ，Ｎ−ジ（１−エチルプロピル）カルバモイル基、Ｎ，Ｎ−ジヘキシルカルバモイル基、Ｎ，Ｎ−ジ（２−エチル）ヘキシルカルバモイル基、Ｎ，Ｎ−ジヘプチルカルバモイル基、Ｎ，Ｎ−オクチルメチルカルバモイル基、Ｎ，Ｎ−ジオクチルカルバモイル基、Ｎ，Ｎ−ジノニルカルバモイル基、Ｎ，Ｎ−デシルメチルカルバモイル基、Ｎ，Ｎ−ウンデシルメチルカルバモイル基、Ｎ，Ｎ−ドデシルメチルカルバモイル基、Ｎ，Ｎ−イコシルメチルカルバモイル基、Ｎ，Ｎ−フェニルメチルカルバモイル基、Ｎ，Ｎ−ジフェニルカルバモイル基；及び
上記のＸで表される基より選ばれる２種が置換したカルバモイル基等
が挙げられる。
【００７９】
−ＣＯＮ（Ｚ）2としては、炭素数１〜３０の炭化水素基及び上記のＸで表される基の好ましいものより選ばれる１種又は２種が置換したカルバモイル基、又はカルバモイル基が好ましく、炭素数１〜２０の炭化水素基及び上記のＸで表される基の好ましいものより選ばれる１種又は２種が置換したカルバモイル基、又はカルバモイル基がより好ましく、炭素数１〜１８の炭化水素基及び上記のＸで表される基の好ましいものより選ばれる１種又は２種が置換したカルバモイル基、又はカルバモイル基がさらに好ましく、炭素数１〜１２の炭化水素基及び上記のＸで表される基の好ましいものより選ばれる１種又は２種が置換したカルバモイル基、又はカルバモイル基がとりわけ好ましい。
【００８０】
−Ｎ（Ｚ）2としては例えば、
アミノ基；
Ｎ−メチルアミノ基、Ｎ−エチルアミノ基、Ｎ−プロピルアミノ基、Ｎ−イソプロピルアミノ基、Ｎ−ブチルアミノ基、Ｎ−イソブチルアミノ基、Ｎ−ｓｅｃ−ブチルアミノ基、Ｎ−ｔｅｒｔ−ブチルアミノ基、Ｎ−ペンチルアミノ基、Ｎ−ヘキシルアミノ基、Ｎ−（２−エチル）ヘキシルアミノ基、Ｎ−ヘプチルアミノ基、Ｎ−オクチルアミノ基、Ｎ−ノニルアミノ基、Ｎ−デシルアミノ基、Ｎ−ウンデシルアミノ基、Ｎ−ドデシルアミノ基、Ｎ−イコシルアミノ基、Ｎ−フェニルアミノ基、及び上記のＸで表される基が１つ置換したアミノ基等；
【００８１】
Ｎ，Ｎ−ジメチルアミノ基、Ｎ，Ｎ−エチルメチルアミノ基、Ｎ，Ｎ−ジエチルアミノ基、Ｎ，Ｎ−プロピルメチルアミノ基、Ｎ，Ｎ−ジプロピルアミノ基、Ｎ，Ｎ−イソプロピルメチルアミノ基、Ｎ，Ｎ−ジイソプロピルアミノ基、Ｎ，Ｎ−ｔｅｒｔ−ブチルメチルアミノ基、Ｎ，Ｎ−ジイソブチルアミノ基、Ｎ，Ｎ−ジｓｅｃ−ブチルアミノ基、Ｎ，Ｎ−ジｔｅｒｔ−ブチルアミノ基、Ｎ，Ｎ−ブチルメチルアミノ基、Ｎ，Ｎ−ジブチルアミノ基、Ｎ，Ｎ−ジペンチルアミノ基、Ｎ，Ｎ−ジ（１−エチルプロピル）アミノ基、Ｎ，Ｎ−ジヘキシルアミノ基、Ｎ，Ｎ−ジ（２−エチル）ヘキシルアミノ基、Ｎ，Ｎ−ジヘプチルアミノ基、Ｎ，Ｎ−ジオクチルアミノ基、Ｎ，Ｎ−ジノニルアミノ基、Ｎ，Ｎ−デシルメチルアミノ基、Ｎ，Ｎ−ウンデシルメチルアミノ基、Ｎ，Ｎ−ドデシルメチルアミノ基、Ｎ，Ｎ−イコシルメチルアミノ基、Ｎ，Ｎ−フェニルメチルアミノ基、Ｎ，Ｎ−ジフェニルアミノ基；及び
上記のＸで表される基より選ばれる２種が置換したアミノ基等
が挙げられる。
【００８２】
−Ｎ（Ｚ）2としては、炭素数１〜３０の炭化水素基及び上記のＸで表される基の好ましいものより選ばれる１種又は２種が置換したアミノ基、又はアミノ基が好ましく、炭素数１〜２０の炭化水素基及び上記のＸで表される基の好ましいものより選ばれる１種又は２種が置換したアミノ基、又はアミノ基がより好ましく、炭素数１〜１８の炭化水素基及び上記のＸで表される基の好ましいものより選ばれる１種又は２種が置換したアミノ基、又はアミノ基がさらに好ましく、炭素数１〜１２の炭化水素基及び上記のＸで表される基の好ましいものより選ばれる１種又は２種が置換したアミノ基、又はアミノ基がとりわけ好ましい。
【００８３】
−ＮＨＣＯ−Ｚとしては、例えばホルミルアミノ基；アセチルアミノ基、プロパノイルアミノ基、ブタノイルアミノ基、２，２−ジメチルプロパノイルアミノ基、ペンタノイルアミノ基、ヘキサノイルアミノ基、（２−エチル）ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、ヘンイコサノイルアミノ基、ベンゾイルアミノ基、及び上記のＸで表される基が結合したカルボニルアミノ基等が挙げられる。
【００８４】
−ＮＨＣＯ−Ｚとしては、炭素数１〜３０の炭化水素基又は上記のＸで表される基の好ましいものが結合したカルボニルアミノ基が好ましく、炭素数１〜２０の炭化水素基又は上記のＸで表される基の好ましいものが結合したカルボニルアミノ基がより好ましく、炭素数１〜１８の炭化水素基又は上記のＸで表される基の好ましいものが結合したカルボニルアミノ基がさらに好ましく、炭素数１〜１２の炭化水素基又は上記のＸで表される基の好ましいものが結合したカルボニルアミノ基がとりわけ好ましい。
【００８５】
式（Ｉ）で表される化合物は、耐熱性向上の点から、Ｒ１〜Ｒ４は、それぞれ独立して、−ＣＯ２Ｍ若しくは−ＣＯ２Ｘであるか、又はＲ１及びＲ２、若しくはＲ３及びＲ４は、それぞれ互いに結合して環を形成しているが、Ｒ１〜Ｒ４の少なくとも１つは−ＣＯ２Ｍ又は−ＣＯ２Ｘであり、Ｒ５〜Ｒ１２は、それぞれ独立して、水素原子、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍであり、Ｍは、水素原子又はアルカリ金属原子であり、Ｘは、炭素数１〜４０の１価の炭化水素基又は炭素数１〜４０の１価の複素環基であり、前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−Ｏ−Ｒ１３、−ＯＣＯ−Ｒ１３及び−ＣＯ２Ｒ１３からなる群から選択される少なくとも１種に置き換わっていてもよく、前記Ｘで表される１価の炭化水素基及び１価の複素環基を構成する−ＣＨ（−）−は、−Ｎ（−）−に置き換わっていてもよく、前記Ｘで表される１価の炭化水素基及び１価の複素環基を構成する−ＣＨ＝は、−Ｎ＝に置き換わっていてもよく、前記Ｘで表される１価の炭化水素基及び１価の複素環基を構成する−ＣＨ２−基は、−Ｏ−、−Ｓ−、−Ｓ（Ｏ）２−又は−ＣＯ−に置き換わっていてもよく、Ｚは、水素原子又はＸであることが好ましい。
【００８６】
式（Ｉ）で表される化合物は、耐熱性向上の点から、Ｒ５〜Ｒ１２の少なくとも１つは、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍであることが好ましい。
【００８７】
式（Ｉ）で表される化合物は、耐熱性向上の点から、Ｒ５〜Ｒ１２の少なくとも１つは、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍであることが好ましい。
【００８８】
式（Ｉ）で表される化合物は、カラーフィルタを作製する工程において、着色剤の昇華が低減するという点から、Ｒ５〜Ｒ１２の少なくとも１つは、−ＳＯ３Ｍ、−ＣＯ２Ｍ、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２又は−ＮＨＣＯ−Ｚであり、該Ｘ及びＺは、−ＳＯ３Ｍ及びＣＯ２Ｍからなる群から選択される基を１以上有することが好ましい。
【００８９】
式（Ｉ）で表される化合物は、耐熱性向上の点から、Ｒ１及びＲ２、又はＲ３及びＲ４が、それぞれ互いに結合して環を形成していることが好ましい。
【００９０】
式（Ｉ）で表される化合物は、カラーフィルタを作製する工程において、着色剤の昇華が低減するという点から、Ｒ１〜Ｒ４の少なくとも１つが−ＣＯ２Ｘ又は−ＣＯＮ（Ｚ）２であり、Ｒ１〜Ｒ４の少なくとも１つが−ＣＯ２Ｘである場合、Ｒ１〜Ｒ４の少なくとも１つは−ＣＯ２Ｍ又は−ＣＯＮ（Ｚ）２であり、Ｒ５〜Ｒ１２の少なくとも１つは、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍであることが好ましい。
【００９１】
式（Ｉ）で表される化合物は、カラーフィルタを作製する工程において、着色剤の昇華が低減するという点から、Ｒ１及びＲ２のいずれか一方は−ＣＯ２Ｘ又は−ＣＯＮ（Ｚ）２であり、他方は−ＣＯ２Ｍ又は−ＣＯＮ（Ｚ）２であり、Ｒ３及びＲ４の少なくとも１つは−ＣＯ２Ｘ又は−ＣＯＮ（Ｚ）２であることが好ましい。
【００９２】
式（Ｉ）で表される化合物は、カラーフィルタを作製する工程において、着色剤の昇華が低減するという点から、Ｒ１〜Ｒ４の少なくとも１つは−ＣＯ２Ｘであり、及びＲ１〜Ｒ４の少なくとも１つは−ＣＯ２Ｍであり、Ｒ５〜Ｒ１２の少なくとも１つは、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍであることが好ましい。
【００９３】
式（Ｉ）で表される化合物は、カラーフィルタを作製する工程において、着色剤の昇華が低減するという点から、Ｒ１及びＲ２のいずれか一方は−ＣＯ２Ｘであり、他方は−ＣＯ２Ｍであり、Ｒ３及びＲ４の少なくとも１つは−ＣＯ２Ｘであることが好ましい。
【００９４】
式（Ｉ）で表される化合物は、カラーフィルタを作製する工程において、着色剤の昇華が低減するという点から、Ｒ１〜Ｒ１２の少なくとも一つが、−ＳＯ３Ｍ若しくは−ＣＯ２Ｍであるか、又は−ＳＯ３Ｍ及びＣＯ２Ｍからなる群から選択される基を１以上有する基であることが好ましい。すなわち、下記（１）〜（４）のいずれかを少なくとも１つ満たすことが好ましい。
（１）Ｒ１〜Ｒ４の少なくとも一つは−ＣＯ２Ｍである。
（２）Ｒ１〜Ｒ４の少なくとも一つは−ＣＯ２Ｘ又は−ＣＯＮ（Ｚ）２であり、かつＸ及びＺは−ＳＯ３Ｍ及びＣＯ２Ｍからなる群から選択される基を１以上有する基である。
（３）Ｒ５〜Ｒ１２の少なくとも一つは、−ＳＯ３Ｍ又は−ＣＯ２Ｍである。
（４）Ｒ５〜Ｒ１２の少なくとも一つは、−ＳＯ３Ｍ及び−ＣＯ２Ｍからなる群から選択される基を１以上有する基である。
【００９５】
式（Ｉ）で表される化合物は、下記式（ＩＡ）で表される化合物であることが好ましい。式（Ｉ）で表される化合物が式（ＩＡ）で表される化合物である場合、カラーフィルタを作製する工程において、着色剤の昇華がより低減する傾向にある。
【００９６】
【化２２】
2020083982.tif 000023
［式（ＩＡ）中、
Ｒ１〜Ｒ４は、それぞれ独立して、−ＣＯ２Ｍ、−ＣＯ２Ｘ若しくは−ＣＯＮ（Ｚ）２を表すか、又はＲ１及びＲ２、若しくはＲ３及びＲ４は、それぞれ互いに結合して環を形成する。
但し、Ｒ１〜Ｒ４の少なくとも１つは−ＣＯ２Ｘ又は−ＣＯＮ（Ｚ）２であり、Ｒ１〜Ｒ４の少なくとも１つが−ＣＯ２Ｘである場合、Ｒ１〜Ｒ４の少なくとも１つは、−ＣＯ２Ｍ又は−ＣＯＮ（Ｚ）２である。
Ｒ５〜Ｒ１２は、それぞれ独立して、水素原子、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍを表す。ただし、Ｒ５〜Ｒ１２の少なくとも１つは、−Ｘ、−ＭＭ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍである。
Ｍは、水素原子、アルカリ金属原子又は配位子を有していてもよい金属原子を表す。
ＭＭは、アルカリ金属原子又は配位子を有していてもよい金属原子を表す。
Ｘは、炭素数１〜４０の１価の炭化水素基又は炭素数１〜４０の１価の複素環基を表す。
前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−ＭＭ、−Ｏ−Ｒ１３、−ＯＣＯ−Ｒ１３及び−ＣＯ２Ｒ１３からなる群から選択される少なくとも1種に置き換わっていてもよい。
Ｒ１３は、炭素数１〜４０の１価の炭化水素基又は炭素数１〜４０の１価の複素環基を表す。
前記Ｘ及びＲ１３で表される１価の炭化水素基及び１価の複素環基を構成する−ＣＨ（−）−は、−Ｎ（−）−に置き換わっていてもよく、
前記Ｘ及びＲ１３で表される１価の炭化水素基及び１価の複素環基を構成する−ＣＨ＝は、−Ｎ＝に置き換わっていてもよく、
前記Ｘ及びＲ１３で表される１価の炭化水素基及び１価の複素環基を構成する−ＣＨ２−は、−Ｏ−、−Ｓ−、−Ｓ（Ｏ）２−又は−ＣＯ−に置き換わっていてもよい。
Ｚは、水素原子、ＭＭ又はＸを表す。
Ｘ、Ｚ、Ｍ、ＭＭ及びＲ１３がそれぞれ複数存在する場合、それらは互いに同一又は異なっていてよい。］
【００９７】
式（ＩＡ）で表される化合物は、カラーフィルタを作製する工程において、着色剤の昇華がさらに低減するという点から、Ｒ１〜Ｒ４は、それぞれ独立して、−ＣＯ２Ｍ若しくは−ＣＯ２Ｘであるか、又はＲ１及びＲ２、若しくはＲ３及びＲ４は、それぞれ互いに結合して環を形成しているが、Ｒ１〜Ｒ４の少なくとも１つは−ＣＯ２Ｘであり、Ｒ１〜Ｒ４の少なくとも１つは−ＣＯ２Ｍであり、Ｒ５〜Ｒ１２は、それぞれ独立して、水素原子、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ、又は−ＣＯ２Ｍであり、Ｒ５〜Ｒ１２の少なくとも１つは、−Ｘ、−ＣＯ−Ｚ、−ＣＯ２Ｘ、−ＯＣＯ−Ｚ、−Ｏ−Ｚ、−Ｓ−Ｚ、−Ｓ（Ｏ）２−Ｘ、−Ｓ（Ｏ）２Ｎ（Ｚ）２、−ＣＯＮ（Ｚ）２、−Ｎ（Ｚ）２、−ＮＨＣＯ−Ｚ、ハロゲン原子、シアノ基、ニトロ基、−ＳＯ３Ｍ又は−ＣＯ２Ｍであり、Ｍは、水素原子又はアルカリ金属原子であり、Ｘは、炭素数１〜４０の１価の炭化水素基又は炭素数１〜４０の１価の複素環基であり、前記Ｘで表される炭素数１〜４０の１価の炭化水素基及び炭素数１〜４０の１価の複素環基に含まれる水素原子は、−ＣＯ２Ｍ、−ＳＯ３Ｍ、ハロゲン原子、シアノ基、ニトロ基、−ＯＭ、−Ｏ−Ｒ１３、−ＯＣＯ−Ｒ１３及び−ＣＯ２Ｒ１３からなる群から選択される少なくとも1種に置き換わっていてもよく、前記Ｘで表される１価の炭化水素基及び１価の複素環基を構成する−ＣＨ（−）−は、−Ｎ（−）−に置き換わっていてもよく、前記Ｘで表される１価の炭化水素基及び１価の複素環基を構成する−ＣＨ＝は、−Ｎ＝に置き換わっていてもよく、前記Ｘで表される１価の炭化水素基及び１価の複素環基を構成する−ＣＨ２−基は、−Ｏ−、−Ｓ−、−Ｓ（Ｏ）２−又は−ＣＯ−に置き換わっていてもよく、前記Ｚは、水素原子又はＸであることがより好ましい。
【００９８】
化合物（Ｉ）としては、例えば、下記の式（Ｉ１）〜（Ｉ２３）で表される化合物が挙げられる。
【００９９】
【化２３】
2020083982.tif 000024
【０１００】
【化２４】
2020083982.tif 000025
【０１０１】
【化２５】
2020083982.tif 000026
【０１０２】
【化２６】
2020083982.tif 000027
【０１０３】
式（Ｉ１）表される化合物の具体例としては、下記表１〜表２に示す式（Ｉ１−１）〜式（Ｉ１−１９９）で表される化合物が挙げられる。
【０１０４】
式（Ｉ２）で表される化合物の具体例としては、下記表３〜表４に示す式（Ｉ２−１）〜式（Ｉ２−２３０）で表される化合物が挙げられる。
【０１０５】
式（Ｉ３）で表される化合物の具体例としては、下記表５〜表６に示す式（Ｉ３−１）〜式（Ｉ３−２３２）で表される化合物が挙げられる。
【０１０６】
式（Ｉ４）で表される化合物の具体例としては、下記表７に示す式（Ｉ４−１）〜式（Ｉ４−６２）で表される化合物が挙げられる。
【０１０７】
式（Ｉ５）で表される化合物の具体例としては、下記表８に示す式（Ｉ５−１）〜式（Ｉ５−４６）で表される化合物が挙げられる。
【０１０８】
式（Ｉ６）で表される化合物の具体例としては、下記表９に示す式（Ｉ６−１）〜式（Ｉ６−４６）で表される化合物が挙げられる。
【０１０９】
式（Ｉ７）で表される化合物の具体例としては、下記表１０〜表１１に示す式（Ｉ７−１）〜式（Ｉ７−１５２）で表される化合物が挙げられる。
【０１１０】
式（Ｉ８）で表される化合物の具体例としては、下記表１２〜表１３に示す式（Ｉ８−１）〜式（Ｉ８−１３９）で表される化合物が挙げられる。
【０１１１】
式（Ｉ９）で表される化合物の具体例としては、下記表１４〜表１５に示す式（Ｉ９−１）〜式（Ｉ９−１５３）で表される化合物が挙げられる。
【０１１２】
式（Ｉ１０）で表される化合物の具体例としては、下記表１６〜表１７に示す式（Ｉ１０−１）〜式（Ｉ１０−１３７）で表される化合物が挙げられる。
【０１１３】
式（Ｉ１１）で表される化合物の具体例としては、下記表１８〜表１９に示す式（Ｉ１１−１）〜式（Ｉ１１−１３８）で表される化合物が挙げられる。
【０１１４】
式（Ｉ１２）で表される化合物の具体例としては、下記表２０に示す式（Ｉ１２−１）〜式（Ｉ１２−４６）で表される化合物が挙げられる。
【０１１５】
式（Ｉ１３）で表される化合物の具体例としては、下記表２１に示す式（Ｉ１３−１）〜式（Ｉ１３−４６）で表される化合物が挙げられる。
【０１１６】
式（Ｉ１４）で表される化合物の具体例としては、下記表２２〜表２３に示す式（Ｉ１４−１）〜式（Ｉ１４−１２４）で表される化合物が挙げられる。
【０１１７】
式（Ｉ１５）で表される化合物の具体例としては、下記表２４〜２５に示す式（Ｉ１５−１）〜式（Ｉ１５−９２）で表される化合物が挙げられる。
【０１１８】
式（Ｉ１６）で表される化合物の具体例としては、下記表２６〜表２７に示す式（Ｉ１６−１）〜式（Ｉ１６−９２）で表される化合物が挙げられる。
【０１１９】
式（Ｉ１７）で表される化合物の具体例としては、下記表２８〜表２９に示す式（Ｉ１７−１）〜式（Ｉ１７−１５２）で表される化合物が挙げられる。
【０１２０】
式（Ｉ１８）で表される化合物の具体例としては、下記表３０〜表３１に示す式（Ｉ１８−１）〜式（Ｉ１８−１３１）で表される化合物が挙げられる。
【０１２１】
式（Ｉ１９）で表される化合物の具体例としては、下記表３２〜表３６に示す式（Ｉ１９−１）〜式（Ｉ１９−３８７）で表される化合物が挙げられる。
【０１２２】
式（Ｉ２０）で表される化合物の具体例としては、下記表３７〜表４０に示す式（Ｉ２０−１）〜式（Ｉ２０−２８２）で表される化合物が挙げられる。
【０１２３】
式（Ｉ２１）で表される化合物の具体例としては、下記表４１〜表４６に示す式（Ｉ２１−１）〜式（Ｉ２１−２２３）で表される化合物が挙げられる。
【０１２４】
式（Ｉ２２）で表される化合物の具体例としては、下記表４７〜表４８に示す式（Ｉ２２−１）〜式（Ｉ２２−１２２）で表される化合物が挙げられる。
【０１２５】
式（Ｉ２３）で表される化合物の具体例としては、下記表４９に示す式（Ｉ２３−１）〜式（Ｉ２３−７４）で表される化合物が挙げられる。
【０１２６】
なお、表１〜表４９中の欄に記載されている記号は、それぞれ下記式（ｙａ１）〜式（ｙａ１２）で表される基、式（ｙｂ１）〜式（ｙｂ１１）で表される基、式（ｙｃ１）〜式（ｙｃ１３）で表される基、式（ｙｄ１）〜式（ｙｄ１９）で表される基、式（ｙｅ１）〜式（ｙｅ４）で表される基、式（ｙｆ１）で表される基、式（ｙｇ１）〜式（ｙｇ１２）で表される基に対応している。※は、結合手を表す。
また、表１〜表４９中の欄に記載されている記号である。
Ｍｇ２＋は、Ｍｇ２＋を表し、
Ｃａ２＋は、Ｃａ２＋を表し、
Ｓｒ２＋は、Ｓｒ２＋を表し、
Ｂａ２＋は、Ｂａ２＋を表し、
Ｎｉ２＋は、Ｎｉ２＋を表し、
Ｚｎ２＋は、Ｚｎ２＋を表し、
Ｆｅ２＋は、Ｆｅ２＋を表し、
Ｃｏ２＋は、Ｃｏ２＋を表し、
Ｓｎ２＋は、Ｓｎ２＋を表し、
Ｍｎ２＋は、Ｍｎ２＋を表し、
Ａｌ３＋は、Ａｌ３＋を表し、
Ｆｅ３＋は、Ｆｅ３＋を表し、
Ｃｒ３＋は、Ｃｒ３＋を表し、
Ｓｎ４＋は、Ｓｎ４＋を表し、
Ｍｎ４＋は、Ｍｎ４＋を表し、
Ｃｕ２＋は、Ｃｕ２＋を表す。
【０１２７】
【化２７】
2020083982.tif 000028
【０１２８】
【化２８】
2020083982.tif 000029
【０１２９】
【化２９】
2020083982.tif 000030
【０１３０】
【化３０】
2020083982.tif 000031
【０１３１】
【化３１】
2020083982.tif 000032
【０１３２】
【化３２】
2020083982.tif 000033
【０１３３】
【表１】
2020083982.tif 000034
【０１３４】
【表２】
2020083982.tif 000035
【０１３５】
【表３】
2020083982.tif 000036
【０１３６】
【表４】
2020083982.tif 000037
【０１３７】
【表５】
2020083982.tif 000038
【０１３８】
【表６】
2020083982.tif 000039
【０１３９】
【表７】
2020083982.tif 000040
【０１４０】
【表８】
2020083982.tif 000041
【０１４１】
【表９】
2020083982.tif 000042
【０１４２】
【表１０】
2020083982.tif 000043
【０１４３】
【表１１】
2020083982.tif 000044
【０１４４】
【表１２】
2020083982.tif 000045
【０１４５】
【表１３】
2020083982.tif 000046
【０１４６】
【表１４】
2020083982.tif 000047
【０１４７】
【表１５】
2020083982.tif 000048
【０１４８】
【表１６】
2020083982.tif 000049
【０１４９】
【表１７】
2020083982.tif 000050
【０１５０】
【表１８】
2020083982.tif 000051
【０１５１】
【表１９】
2020083982.tif 000052
【０１５２】
【表２０】
2020083982.tif 000053
【０１５３】
【表２１】
2020083982.tif 000054
【０１５４】
【表２２】
2020083982.tif 000055
【０１５５】
【表２３】
2020083982.tif 000056
【０１５６】
【表２４】
2020083982.tif 000057
【０１５７】
【表２５】
2020083982.tif 000058
【０１５８】
【表２６】
2020083982.tif 000059
【０１５９】
【表２７】
2020083982.tif 000060
【０１６０】
【表２８】
2020083982.tif 000061
【０１６１】
【表２９】
2020083982.tif 000062
【０１６２】
【表３０】
2020083982.tif 000063
【０１６３】
【表３１】
2020083982.tif 000064
【０１６４】
【表３２】
2020083982.tif 000065
【０１６５】
【表３３】
2020083982.tif 000066
【０１６６】
【表３４】
2020083982.tif 000067
【０１６７】
【表３５】
2020083982.tif 000068
【０１６８】
【表３６】
2020083982.tif 000069
【０１６９】
【表３７】
2020083982.tif 000070
【０１７０】
【表３８】
2020083982.tif 000071
【０１７１】
【表３９】
2020083982.tif 000072
【０１７２】
【表４０】
2020083982.tif 000073
【０１７３】
【表４１】
2020083982.tif 000074
【０１７４】
【表４２】
2020083982.tif 000075
【０１７５】
【表４３】
2020083982.tif 000076
【０１７６】
【表４４】
2020083982.tif 000077
【０１７７】
【表４５】
2020083982.tif 000078
【０１７８】
【表４６】
2020083982.tif 000079
【０１７９】
【表４７】
2020083982.tif 000080
【０１８０】
【表４８】
2020083982.tif 000081
【０１８１】
【表４９】
2020083982.tif 000082
【０１８２】
化合物（Ｉ）としては、
式（Ｉ１−１）〜式（Ｉ１−１９９）で表される化合物、
式（Ｉ２−１）〜式（Ｉ２−２３０）で表される化合物、
式（Ｉ３−１）〜式（Ｉ３−２３２）で表される化合物、
式（Ｉ４−１）〜式（Ｉ４−６２）で表される化合物、
式（Ｉ５−１）〜式（Ｉ５−４６）で表される化合物、
式（Ｉ６−１）〜式（Ｉ６−４６）で表される化合物、
式（Ｉ７−１）〜式（Ｉ７−１５２）で表される化合物、
式（Ｉ８−１）〜式（Ｉ８−１３９）で表される化合物、
式（Ｉ９−１）〜式（Ｉ９−１５３）で表される化合物、
式（Ｉ１０−１）〜式（Ｉ１０−１３７）で表される化合物、
式（Ｉ１１−１）〜式（Ｉ１１−１３８）で表される化合物、
式（Ｉ１２−１）〜式（Ｉ１２−４６）で表される化合物、
式（Ｉ１３−１）〜式（Ｉ１３−４６）で表される化合物、
式（Ｉ１４−１）〜式（Ｉ１４−１２４）で表される化合物、
式（Ｉ１５−１）〜式（Ｉ１５−９２）で表される化合物、
式（Ｉ１６−１）〜式（Ｉ１６−９２）で表される化合物、
式（Ｉ１７−１）〜式（Ｉ１７−１５２）で表される化合物、
式（Ｉ１８−１）〜式（Ｉ１８−１３１）で表される化合物、
式（Ｉ２０−１）〜式（Ｉ２０−２８２）で表される化合物、
式（Ｉ２１−１）〜式（Ｉ２１−２２３）で表される化合物、
式（Ｉ２２−１）〜式（Ｉ２２−１２２）で表される化合物、及び
式（Ｉ２３−１）〜式（Ｉ２３−７４）で表される化合物
が好ましく、
式（Ｉ１−１）〜式（Ｉ１−１９９）で表される化合物、
式（Ｉ２−１）〜式（Ｉ２−２３０）で表される化合物、
式（Ｉ３−１）〜式（Ｉ３−２３２）で表される化合物、
式（Ｉ４−１）〜式（Ｉ４−６２）で表される化合物、
式（Ｉ５−１）〜式（Ｉ５−４６）で表される化合物、
式（Ｉ６−１）〜式（Ｉ６−４６）で表される化合物、
式（Ｉ７−１）〜式（Ｉ７−１５２）で表される化合物、
式（Ｉ８−１）〜式（Ｉ８−１３９）で表される化合物、
式（Ｉ９−１）〜式（Ｉ９−１５３）で表される化合物、
式（Ｉ１０−１）〜式（Ｉ１０−１３７）で表される化合物、
式（Ｉ１１−１）〜式（Ｉ１１−１３８）で表される化合物、
式（Ｉ１２−１）〜式（Ｉ１２−４６）で表される化合物、
式（Ｉ１３−１）〜式（Ｉ１３−４６）で表される化合物、
式（Ｉ１４−１）〜式（Ｉ１４−１２４）で表される化合物、
式（Ｉ１５−１）〜式（Ｉ１５−９２）で表される化合物、
式（Ｉ１６−１）〜式（Ｉ１６−９２）で表される化合物、
式（Ｉ１７−１）〜式（Ｉ１７−１５２）で表される化合物、
式（Ｉ１８−１）〜式（Ｉ１８−１３１）で表される化合物、
式（Ｉ２１−１）〜式（Ｉ２１−２２３）で表される化合物、及び
式（Ｉ２２−１）〜式（Ｉ２２−１２２）で表される化合物
がより好ましく、
式（Ｉ１−１）〜式（Ｉ１−１９９）で表される化合物、
式（Ｉ２−１）〜式（Ｉ２−２３０）で表される化合物、
式（Ｉ３−１）〜式（Ｉ３−２３２）で表される化合物、
式（Ｉ４−１）〜式（Ｉ４−６２）で表される化合物、
式（Ｉ５−１）〜式（Ｉ５−４６）で表される化合物、
式（Ｉ６−１）〜式（Ｉ６−４６）で表される化合物、
式（Ｉ７−１）〜式（Ｉ７−１５２）で表される化合物、
式（Ｉ８−１）〜式（Ｉ８−１３９）で表される化合物、
式（Ｉ９−１）〜式（Ｉ９−１５３）で表される化合物、
式（Ｉ１０−１）〜式（Ｉ１０−１３７）で表される化合物、
式（Ｉ１１−１）〜式（Ｉ１１−１３８）で表される化合物、
式（Ｉ１２−１）〜式（Ｉ１２−４６）で表される化合物、
式（Ｉ１３−１）〜式（Ｉ１３−４６）で表される化合物、
式（Ｉ１４−１）〜式（Ｉ１４−１２４）で表される化合物、
式（Ｉ１５−１）〜式（Ｉ１５−９２）で表される化合物、
式（Ｉ１６−１）〜式（Ｉ１６−９２）で表される化合物、
式（Ｉ１７−１）〜式（Ｉ１７−１５２）で表される化合物、及び
式（Ｉ１８−１）〜式（Ｉ１８−１３１）で表される化合物
がさらに好ましい。
【０１８３】
化合物（Ｉ）は、式（Ｉａ１）で表される化合物、式（Ｉａ２）で表される化合物、式（Ｉｂ）で表される化合物、式（Ｉｃ）で表される化合物及び式（Ｉｄ）で表される化合物を含み得る。
【０１８４】
式（Ｉａ１）で表される化合物、式（Ｉａ２）で表される化合物及びそれらの混合物は、式（ｐｔ１）で表される化合物と式（ｐｔ２）で表される化合物との反応（以下、反応Ｉともいう）により製造することができる。
【化３３】
2020083982.tif 000083
【０１８５】
式（Ｉａ１）で表される化合物、式（Ｉａ２）で表される化合物又はそれらの混合物と、式（ｐｔ２）で表される化合物との反応（以下、反応ＩＩともいう）により、式（Ｉｂ）で表される化合物を製造することができる。
【化３４】
2020083982.tif 000084
【０１８６】
式（Ｉｂ）で表される化合物と式（ｐｔ３）で表される化合物との反応（以下、反応ＩＩＩともいう）により、式（Ｉｃ）で表される化合物を製造することができる。
【化３５】
2020083982.tif 000085
【０１８７】
式（Ｉｃ）で表される化合物と式（ｐｔ３）で表される化合物との反応（以下、反応ＩＶともいう）により、式（Ｉｄ）で表される化合物を製造することができる。
【０１８８】
【化３６】
2020083982.tif 000086
【０１８９】
式（ｐｔ１）〜式（ｐｔ３）、式（Ｉａ１）、式（Ｉａ２）、式（Ｉｂ）、式（Ｉｃ）及び式（Ｉｄ）中、Ｒ５〜Ｒ１２は、前記と同一の意味を表す。
式（Ｉａ１）中、Ｒａ１１又はＲａ１２のいずれか１つは−ＯＭであり、残りの１つは−ＯＭ、−ＯＸ又は−Ｎ（Ｚ）２である。
Ｍ及びＺは、前記と同一の意味を表す。
式（Ｉａ２）中、Ｒａ２３又はＲａ２４のいずれか１つは−ＯＭであり、残りの１つは−ＯＭ、−ＯＸ又は−Ｎ（Ｚ）２である。
式（Ｉｂ）中、Ｒｂ１又はＲｂ２のいずれか１つは−ＯＭであり、残りの１つは−ＯＭ、−ＯＸ又は−Ｎ（Ｚ）２であり、
Ｒｂ３又はＲｂ４のいずれか１つは−ＯＭであり、残りの１つは−ＯＭ、−ＯＸ又は−Ｎ（Ｚ）２であり、
式（Ｉｃ）中、Ｒｃ１、Ｒｃ２、Ｒｃ３及びＲｃ４のいずれか一つは−ＯＭであり、残りの３つはそれぞれ独立に−ＯＸ又は−Ｎ（Ｚ）２である。
式（Ｉｄ）中、Ｒｄ１、Ｒｄ２、Ｒｄ３及びＲｄ４は、それぞれ独立に−ＯＸ又は−Ｎ（Ｚ）２である。
【０１９０】
式（ｐｔ２）中、ＢＢは、Ｚ−Ｏ−Ｍ又はＭ−Ｎ（Ｚ）２で表される化合物である。
【０１９１】
式（ｐｔ３）中、ＡＡは、Ｘ−Ｏ−Ｍ、Ｍ−Ｎ（Ｚ）２、ＬＧ−Ｘ、下記式（ＯＸ１１）で表される化合物、下記式（ＯＸ２１）で表される化合物又は下記式（ＯＸ３１）で表される化合物である。
ＬＧは、脱離基を表す。
【化３７】
2020083982.tif 000087
Ｒｃｄ２は、置換基を表す。
【０１９２】
式（ＯＸ１１）で表される化合物の開環反応により得られる下記式（ＯＸ１２）で表される基又は下記式（ＯＸ１３）で表される基、
式（ＯＸ２１）で表される化合物の開環反応により得られる下記式（ＯＸ２２）で表される基又は下記式（ＯＸ２３）で表される基、及び
式（ＯＸ３１）で表される化合物の開環反応により得られる下記式（ＯＸ３２）で表される基は、Ｘに含まれる。
【化３８】
2020083982.tif 000088
［式中、
Ｒｃｄ２は、置換基を表す。
※は結合手を表す。］
【０１９３】
ＬＧで表される脱離基としては、フッ素原子、塩素原子、臭素原子、ヨウ素原子等のハロゲン原子、メタンスルホニルオキシ基、トルエンスルホニルオキシ基、トリフルオロメタンスルホニルオキシ基等のスルホニルオキシ基等が挙げられる。
【０１９４】
反応Ｉにおける式（ｐｔ２）で表される化合物の使用量は、式（ｐｔ１）で表される化合物１モルに対して、通常、１〜１０モルであり、好ましくは１〜８モルであり、より好ましくは１〜６モルであり、さらに好ましくは１〜４モルである。
【０１９５】
反応ＩＩにおける式（ｐｔ２）で表される化合物の使用量は、式（Ｉａ１）で表される化合物、式（Ｉａ２）で表される化合物又は式（Ｉａ１）で表される化合物と式（Ｉａ２）で表される化合物との混合物１モルに対して、通常、１〜１０モルであり、好ましくは１〜８モルであり、より好ましくは１〜６モルであり、さらに好ましくは１〜４モルである。
【０１９６】
反応ＩＩＩにおける式（ｐｔ３）で表される化合物の使用量は、式（Ｉｂ）で表される化合物１モルに対して、通常、１〜１０モルであり、好ましくは１〜８モルであり、より好ましくは１〜６モルであり、さらに好ましくは１〜４モルである。
【０１９７】
反応ＩＶにおける式（ｐｔ３）で表される化合物の使用量は、式（Ｉｃ）で表される化合物１モルに対して、通常、１〜１０モルであり、好ましくは１〜８モルであり、より好ましくは１〜６モルであり、さらに好ましくは１〜４モルである。
【０１９８】
式（ｐｔ１）で表される化合物から式（Ｉｄ）で表される化合物まで、連続的に１ポットで合成することができる。
まず式（ｐｔ１）で表される化合物を反応器へ仕込み、反応器中へ式（ｐｔ２）で表される化合物を添加して反応させ（反応Ｉ）、式（Ｉａ１）で表される化合物、式（Ｉａ２）で表される化合物又はそれらの混合物を得る。そこへ、式（ｐｔ２）で表される化合物を添加し、さらに反応させること（反応ＩＩ）で式（Ｉｂ）で表される化合物を得る。次に式（ｐｔ３）で表される化合物を反応器中へ添加し、式（Ｉｂ）で表される化合物と反応させて（反応ＩＩＩ）、式（Ｉｃ）で表される化合物を得る。さらに式（ｐｔ３）で表される化合物を反応器中へ添加して式（Ｉｃ）で表される化合物と反応させること（反応ＩＶ）により式（Ｉｄ）で表される化合物を得る。
【０１９９】
反応Ｉ、反応ＩＩ、反応ＩＩＩ、及び反応ＩＶは、通常、溶媒の存在下に実施される。
【０２００】
溶媒としては、水；アセトニトリル等のニトリル溶媒；ＨＯ−Ｚ、メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶媒；Ｈ−Ｎ（Ｚ）２等のアミン溶媒；ジエチルエーテル、テトラヒドロフラン等のエーテル溶媒；アセトン、メチルイソブチルケトン等のケトン溶媒；酢酸エチル等のエステル溶媒；ヘキサン等の脂肪族炭化水素溶媒；トルエン等の芳香族炭化水素溶媒；塩化メチレン、クロロホルム、１，２−ジクロロベンゼン等のハロゲン化炭化水素溶媒；Ｎ，Ｎ−ジメチルホルムアミド及びＮ−メチルピロリドン等のアミド溶媒；ジメチルスルホキシド等のスルホキシド溶媒が挙げられ、好ましくは水、ニトリル溶媒、ＨＯ−Ｚ、アルコール溶媒、Ｈ−Ｎ（Ｚ）２、アミン溶媒、エーテル溶媒、ケトン溶媒、エステル溶媒、芳香族炭化水素溶媒、ハロゲン化炭化水素溶媒、アミド溶媒及びスルホキシド溶媒が挙げられ、より好ましくは水、アセトニトリル、ＨＯ−Ｚ、メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール、Ｈ−Ｎ（Ｚ）２、ジエチルエーテル、テトラヒドロフラン、アセトン、メチルイソブチルケトン、酢酸エチル、トルエン、塩化メチレン、クロロホルム、１，２−ジクロロベンゼン、Ｎ，Ｎ−ジメチルホルムアミド、Ｎ−メチルピロリドン及びジメチルスルホキシドが挙げられ、さらに好ましくは水、アセトニトリル、ＨＯ−Ｚ、メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール、Ｈ−Ｎ（Ｚ）２、ジエチルエーテル、テトラヒドロフラン、アセトン、メチルイソブチルケトン、トルエン、塩化メチレン、クロロホルム、１，２−ジクロロベンゼン、Ｎ，Ｎ−ジメチルホルムアミド、Ｎ−メチルピロリドン及びジメチルスルホキシドが挙げられる。
【０２０１】
溶媒の使用量は、反応Ｉにおける式（ｐｔ１）で表される化合物１質量部に対して、反応ＩＩにおける式（Ｉａ１）で表される化合物、式（Ｉａ２）で表される化合物又は式（Ｉａ１）で表される化合物と式（Ｉａ２）で表される化合物との混合物１質量部に対して、反応ＩＩＩにおける式（Ｉｂ）で表される化合物１質量部に対して、及び反応ＩＶにおける式（Ｉｃ）で表される化合物１質量部に対して、通常１〜１０００質量部である。
【０２０２】
反応温度は、通常−１００〜３００℃であり、好ましくは−９０〜２００℃であり、より好ましくは−１０〜１５０℃である。
【０２０３】
反応時間は、通常０．５〜３００時間である。
【０２０４】
反応Ｉ〜ＩＶでは、酸又は塩基が共存することが好ましい。
【０２０５】
酸としては、塩化水素、臭化水素、ヨウ化水素、硫酸、硝酸、フルオロスルホン酸、リン酸等の無機酸；メタンスルホン酸、トリフルオロメタンスルホン酸及びｐ−トルエンスルホン酸等のスルホン酸；酢酸、クエン酸、ギ酸、グルコン酸、乳酸、シュウ酸、安息香酸及び酒石酸等のカルボン酸が挙げられ、好ましくは塩化水素、臭化水素、硫酸、メタンスルホン酸、トリフルオロメタンスルホン酸、ｐ−トルエンスルホン酸及びカルボン酸が挙げられる。
【０２０６】
酸の使用量は、反応Ｉにおける式（ｐｔ１）で表される化合物１モルに対して、反応ＩＩにおける式（Ｉａ１）で表される化合物、式（Ｉａ２）で表される化合物又は式（Ｉａ１）で表される化合物と式（Ｉａ２）で表される化合物との混合物１モルに対して、反応ＩＩＩにおける式（Ｉｂ）で表される化合物１モルに対して、及び反応ＩＶにおける式（Ｉｃ）で表される化合物１モルに対して、通常１〜２０モルであり、好ましくは１〜１６モルであり、より好ましくは１〜１０モルであり、さらに好ましくは１〜８モルである。
【０２０７】
塩基としては、トリエチルアミン、４−（Ｎ，Ｎ−ジメチルアミノ）ピリジン、ピリジン、ピペリジン、１，８−ｄｉａｚａｂｉｃｙｃｌｏ［５．４．０］ｕｎｄｅｃ−７−ｅｎｅ、１，５−ｄｉａｚａｂｉｃｙｃｌｏ［４．３．０］ｎｏｎ−５−ｅｎｅ、１，５−ｄｉａｚａｂｉｃｙｃｌｏ［４．３．０］ｎｏｎ−５−ｅｎｅ等の有機塩基、ナトリウムメトキシド、ナトリウムエトキシド、ナトリウムｔｅｒｔ−ブトキシド、カリウムｔｅｒｔ−ブトキシド等の金属アルコキシド、メチルリチウム、ブチルリチウム、ｔｅｒｔ−ブチルリチウム及びフェニルリチウム等の有機金属化合物；炭酸水素ナトリウム、炭酸水素カリウム、炭酸ナトリウム、炭酸カリウム、水酸化リチウム、水酸化ナトリウム、及び水酸化カリウム等の無機塩基が挙げられる。
【０２０８】
塩基の使用量は、反応Ｉにおける式（ｐｔ１）で表される化合物１モルに対して、反応ＩＩにおける式（Ｉａ１）で表される化合物、式（Ｉａ２）で表される化合物又は式（Ｉａ１）で表される化合物と式（Ｉａ２）で表される化合物との混合物１モルに対して、反応ＩＩＩにおける式（Ｉｂ）で表される化合物１モルに対して、及び反応ＩＶにおける式（Ｉｃ）で表される化合物１モルに対して、通常１〜２０モルであり、好ましくは１〜１６モルであり、より好ましくは１〜１０モルであり、さらに好ましくは１〜８モルである。
【０２０９】
反応混合物から、化合物（Ｉ）を取り出す方法は特に限定されず、公知の種々の方法で取り出すことができる。例えば、反応終了後、反応混合物の溶媒を留去することによって、化合物（Ｉ）を取り出すことができる。さらに、溶媒を留去した後、得られた残渣をカラムクロマトグラフィー及び／又は再結晶等で精製してもよい。また、反応終了後、反応混合物をろ過することによって、化合物（Ｉ）を取り出すことができる。また、ろ過した後、得られた残渣をカラムクロマトグラフィー及び／又は再結晶等で精製してもよい。
【０２１０】
［着色硬化性樹脂組成物］
本発明の着色硬化性樹脂組成物は、化合物（Ｉ）を含む着色剤（Ａ）、樹脂（Ｂ）、重合性化合物（Ｃ）及び重合開始剤（Ｄ）を含む。本発明の着色硬化性樹脂組成物によれば、着色剤の昇華が低減されたカラーフィルタを形成することができる。本発明の着色硬化性樹脂組成物から形成されるカラーフィルタは、液晶表示装置等の表示装置に好適に用いられる。本発明の着色硬化性樹脂組成物は、好ましくは黄色硬化性樹脂組成物、橙色硬化性樹脂組成物、赤色硬化性樹脂組成物及び緑色硬化性樹脂組成物である。
【０２１１】
着色硬化性組成物中の固形分の含有率は、着色硬化性組成物の総量に対して、１００質量％以下であり、好ましくは０．０１質量％以上１００質量％以下であり、より好ましくは０．１質量％以上９９．９質量％以下であり、さらに好ましくは０．１質量％以上９９質量％以下であり、とりわけ好ましくは１質量％以上９０質量％以下であり、一層好ましくは１質量％以上８０％以下であり、特に好ましくは１質量％以上７０％以下であり、極めて好ましくは１質量％以上６０％以下であり、最も好ましくは１質量％以上５０質量％以下である。本明細書において「固形分の総量」とは、本発明の着色組成物から溶剤（Ｅ）を除いた成分の合計量をいう。固形分の総量及びこれに対する各成分の含有量は、液体クロマトグラフィー又はガスクロマトグラフィー等の公知の分析手段で測定することができる。
【０２１２】
着色硬化性樹脂組成物中の化合物（Ｉ）の含有率は、固形分の総量中、１００質量％未満であり、好ましくは０．０００１質量％以上９９．９９９９質量％以下であり、より好ましくは０．０００１質量％以上９９質量％以下であり、さらに好ましくは０．０００１質量％以上９０質量％以下であり、とりわけ好ましくは０．０００１質量％以上８０質量％以下であり、一層好ましくは０．０００１質量％以上７０質量％以下であり、特に好ましくは０．０００１質量％以上６０質量％以下であり、極めて好ましくは０．０００１質量％以上５５質量％以下であり、最も好ましくは０．１質量％以上５５質量％以下である。
【０２１３】
［樹脂（Ｂ）］
樹脂（Ｂ）は、アルカリ可溶性樹脂であることが好ましく、不飽和カルボン酸及び不飽和カルボン酸無水物からなる群より選ばれる少なくとも１種の単量体（以下、「単量体（ａ）」という場合がある。）に由来する構造単位を有する重合体であることがより好ましい。
樹脂（Ｂ）は、炭素数２〜４の環状エーテル構造とエチレン性不飽和結合とを有する単量体（以下、「単量体（ｂ）」という場合がある。）に由来する構造単位、及びその他の構造単位を有する共重合体であることが好ましい。
その他の構造単位としては、単量体（ａ）と共重合可能な単量体（ただし、単量体（ａ）及び単量体（ｂ）とは異なる。以下、「単量体（ｃ）」という場合がある。）に由来する構造単位、エチレン性不飽和結合を有する構造単位等が挙げられる。
【０２１４】
本明細書において「（メタ）アクリル酸」とは、アクリル酸及びメタクリル酸からなる群より選ばれる少なくとも１種を表す。「（メタ）アクリロイル」及び「（メタ）アクリレート」等の表記も、同様の意味を有する。
【０２１５】
単量体（ａ）としては、例えば、アクリル酸、メタクリル酸、クロトン酸及びｏ−、ｍ−、ｐ−ビニル安息香酸等の不飽和モノカルボン酸；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸及び１，４−シクロヘキセンジカルボン酸等の不飽和ジカルボン酸；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシ−５−メチルビシクロ［２．２．１］ヘプト−２−エン、５−カルボキシ−５−エチルビシクロ［２．２．１］ヘプト−２−エン、５−カルボキシ−６−メチルビシクロ［２．２．１］ヘプト−２−エン、５−カルボキシ−６−エチルビシクロ［２．２．１］ヘプト−２−エン等のカルボキシ基を含有するビシクロ不飽和化合物； 
無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物、５，６−ジカルボキシビシクロ［２．２．１］ヘプト−２−エン無水物等の不飽和ジカルボン酸無水物；
こはく酸モノ〔２−（メタ）アクリロイルオキシエチル〕及びフタル酸モノ〔２−（メタ）アクリロイルオキシエチル〕等の２価以上の多価カルボン酸の不飽和モノ〔（メタ）アクリロイルオキシアルキル〕エステル；
α−（ヒドロキシメチル）アクリル酸等、同一分子中にヒドロキシ基及びカルボキシ基を含有する不飽和アクリレート；
等が挙げられる。
【０２１６】
これらのうち、共重合反応性の点や得られる樹脂のアルカリ水溶液への溶解性の点から、アクリル酸、メタクリル酸及び無水マレイン酸等が好ましい。
【０２１７】
単量体（ｂ）は、炭素数２〜４の環状エーテル構造（例えば、オキシラン環、オキセタン環及びテトラヒドロフラン環からなる群から選ばれる少なくとも１種）とエチレン性不飽和結合とを有する重合性化合物をいう。
単量体（ｂ）は、炭素数２〜４の環状エーテル構造と（メタ）アクリロイルオキシ基とを有する単量体であることが好ましい。
【０２１８】
単量体（ｂ）としては、例えば、オキシラニル基とエチレン性不飽和結合とを有する単量体）（以下、「単量体（ｂ１）」という場合がある。）、オキセタニル基とエチレン性不飽和結合とを有する単量体（以下、「単量体（ｂ２）」という場合がある。）及びテトラヒドロフリル基とエチレン性不飽和結合とを有する単量体（以下、「単量体（ｂ３）」という場合がある。）等が挙げられる。
【０２１９】
単量体（ｂ１）としては、例えば、直鎖状又は分岐鎖状の脂肪族不飽和炭化水素がエポキシ化された構造を有する単量体（以下、「単量体（ｂ１−１）」という場合がある。）及び脂環式不飽和炭化水素がエポキシ化された構造を有する単量体（以下、「単量体（ｂ１−２）」という場合がある。）が挙げられる。
【０２２０】
単量体（ｂ１−１）としては、グリシジル基とエチレン性不飽和結合とを有する単量体が好ましい。
単量体（ｂ１−１）としては、例えば、グリシジル（メタ）アクリレート、β−メチルグリシジル（メタ）アクリレート、β−エチルグリシジル（メタ）アクリレート、グリシジルビニルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン及び２，４，６−トリス（グリシジルオキシメチル）スチレン等が挙げられる。
【０２２１】
単量体（ｂ１−２）としては、例えば、ビニルシクロヘキセンモノオキサイド、１，２−エポキシ−４−ビニルシクロヘキサン（例えば、セロキサイド（登録商標）２０００；（株）ダイセル製）、３，４−エポキシシクロヘキシルメチル（メタ）アクリレート（例えば、サイクロマー（登録商標）Ａ４００；（株）ダイセル製）、３，４−エポキシシクロヘキシルメチル（メタ）アクリレート（例えば、サイクロマー（登録商標）Ｍ１００；（株）ダイセル製）、式（ＢＩ）で表される化合物及び式（ＢＩＩ）で表される化合物等が挙げられる。
【０２２２】
【化３９】
2020083982.tif 000089
【０２２３】
［式（ＢＩ）及び式（ＢＩＩ）中、Ｒa及びＲbは、互いに独立に、水素原子、又は炭素数１〜４のアルキル基を表し、該アルキル基に含まれる水素原子は、ヒドロキシ基で置換されていてもよい。
Ｘa及びＸbは、互いに独立に、単結合、＊−Ｒc−、＊−Ｒc−Ｏ−、＊−Ｒc−Ｓ−又は＊−Ｒc−ＮＨ−を表す。
Ｒcは、炭素数１〜６のアルカンジイル基を表す。
＊は、Ｏとの結合手を表す。］
【０２２４】
炭素数１〜４のアルキル基としては、例えば、メチル基、エチル基、ｎ−プロピル基、イソプロピル基、ｎ−ブチル基、ｓｅｃ−ブチル基、ｔｅｒｔ−ブチル基等が挙げられる。
【０２２５】
水素原子がヒドロキシで置換されたアルキル基としては、例えば、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられる。
【０２２６】
Ｒａ及びＲｂとしては、好ましくは水素原子、メチル基、ヒドロキシメチル基、１−ヒドロキシエチル基、２−ヒドロキシエチル基が挙げられ、より好ましくは水素原子、メチル基が挙げられる。
【０２２７】
アルカンジイル基としては、例えば、メチレン基、エチレン基、プロパン−１，２−ジイル基、プロパン−１，３−ジイル基、ブタン−１，４−ジイル基、ペンタン−１，５−ジイル基、ヘキサン−１，６−ジイル基等が挙げられる。
【０２２８】
Ｘａ及びＸｂとしては、好ましくは単結合、メチレン基、エチレン基、＊−ＣＨ２−Ｏ−及び＊−ＣＨ２ＣＨ２−Ｏ−が挙げられ、より好ましくは単結合、＊−ＣＨ２ＣＨ２−Ｏ−が挙げられる（＊はＯとの結合手を表す。）。
【０２２９】
式（ＢＩ）で表される化合物としては、式（ＢＩ−１）〜式（ＢＩ−１５）のいずれかで表される化合物等が挙げられる。中でも、式（ＢＩ−１）、式（ＢＩ−３）、式（ＢＩ−５）、式（ＢＩ−７）、式（ＢＩ−９）及び式（ＢＩ−１１）〜式（ＢＩ−１５）で表される化合物が好ましく、式（ＢＩ−１）、式（ＢＩ−７）、式（ＢＩ−９）及び式（ＢＩ−１５）で表される化合物がより好ましい。
【０２３０】
【化４０】
2020083982.tif 000090
【０２３１】
式（ＢＩＩ）で表される化合物としては、式（ＢＩＩ−１）〜式（ＢＩＩ−１５）のいずれかで表される化合物等が挙げられ、中でも、好ましくは式（ＢＩＩ−１）、式（ＢＩＩ−３）、式（ＢＩＩ−５）、式（ＢＩＩ−７）、式（ＢＩＩ−９）及び式（ＢＩＩ−１１）〜式（ＢＩＩ−１５）で表される化合物が挙げられ、より好ましくは式（ＢＩＩ−１）、式（ＢＩＩ−７）、式（ＢＩＩ−９）及び式（ＢＩＩ−１５）で表される化合物が挙げられる。
【０２３２】
【化４１】
2020083982.tif 000091
【０２３３】
式（ＢＩ）で表される化合物及び式（ＢＩＩ）で表される化合物は、それぞれ単独で用いてもよいし、２種以上を併用してもよい。式（ＢＩ）で表される化合物及び式（ＢＩＩ）で表される化合物を併用してもよい。式（ＢＩ）で表される化合物及び式（ＢＩＩ）で表される化合物を併用する場合、これらの含有比率〔式（ＢＩ）で表される化合物：式（ＢＩＩ）で表される化合物〕はモル基準で、好ましくは５：９５〜９５：５であり、より好ましくは１０：９０〜９０：１０であり、さらに好ましくは２０：８０〜８０：２０である。
【０２３４】
単量体（ｂ２）としては、オキセタニル基と（メタ）アクリロイルオキシ基とを有する単量体がより好ましい。
単量体（ｂ２）としては、例えば、３−メチル−３−メタクリルロイルオキシメチルオキセタン、３−メチル−３−アクリロイルオキシメチルオキセタン、３−エチル−３−メタクリロイルオキシメチルオキセタン、３−エチル−３−アクリロイルオキシメチルオキセタン、３−メチル−３−メタクリロイルオキシエチルオキセタン、３−メチル−３−アクリロイルオキシエチルオキセタン、３−エチル−３−メタクリロイルオキシエチルオキセタン、３−エチル−３−アクリロイルオキシエチルオキセタン等が挙げられる。
【０２３５】
単量体（ｂ３）としては、テトラヒドロフリル基と（メタ）アクリロイルオキシ基とを有する単量体がより好ましい。
単量体（ｂ３）としては、例えば、テトラヒドロフルフリルアクリレート（例えば、ビスコートＶ＃１５０、大阪有機化学工業（株）製）、テトラヒドロフルフリルメタクリレート等が挙げられる。
【０２３６】
単量体（ｂ）としては、得られるカラーフィルタの耐熱性、耐薬品性等の信頼性をより高くすることができる点で、単量体（ｂ１）であることが好ましい。さらに、着色硬化性樹脂組成物の保存安定性が優れるという点で、単量体（ｂ１−２）がより好ましい。
【０２３７】
単量体（ｃ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート、トリシクロ［５．２．１．０2,6］デカン−９−イル（メタ）アクリレート、トリシクロ［５．２．１．０2,6］デセン−８−イル（メタ）アクリレート、トリシクロ［５．２．１．０2,6］デセン−９−イル（メタ）アクリレート、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート及びベンジル（メタ）アクリレート等の（メタ）アクリル酸エステル；
２−ヒドロキシエチル（メタ）アクリレート及び２−ヒドロキシプロピル（メタ）アクリレート等のヒドロキシ基含有（メタ）アクリル酸エステル；
マレイン酸ジエチル、フマル酸ジエチル及びイタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン及び５，６−ビス（シクロヘキシルオキシカルボニル）ビシクロ［２．２．１］ヘプト−２−エン等のビシクロ不飽和化合物；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート及びＮ−（９−アクリジニル）マレイミド等のジカルボニルイミド誘導体；
スチレン、ｏ−メチルスチレン、ｍ−メチルスチレン、ｐ−メチルスチレン、ビニルトルエン及びｐ−メトキシスチレン等のビニル基含有芳香族化合物；（メタ）アクリロニトリル等のビニル基含有ニトリル；塩化ビニル及び塩化ビニリデン等のハロゲン化炭化水素；（メタ）アクリルアミド等のビニル基含有アミド；酢酸ビニル等のエステル；１，３−ブタジエン、イソプレン及び２，３−ジメチル−１，３−ブタジエン等のジエン；等が挙げられる。
【０２３８】
これらのうち、共重合反応性及び耐熱性の点から、スチレン、ビニルトルエン、トリシクロ［５．２．１．０2,6］デカン−８−イル（メタ）アクリレート、トリシクロ［５．２．１．０2,6］デカン−９−イル（メタ）アクリレート、トリシクロ［５．２．１．０2,6］デセン−８−イル（メタ）アクリレート、トリシクロ［５．２．１．０2,6］デセン−９−イル（メタ）アクリレート、Ｎ−フェニルマレイミド、Ｎ−シクロヘキシルマレイミド、Ｎ−ベンジルマレイミド、ビシクロ［２．２．１］ヘプト−２−エン、ベンジル（メタ）アクリレート、２−ヒドロキシエチル（メタ）アククリレート及び２−エチルヘキシル（メタ）アクリレート等が好ましい。
【０２３９】
樹脂（Ｂ）としては、具体的に、３，４−エポキシシクロヘキシルメチル（メタ）アクリレート／（メタ）アクリル酸共重合体、３，４−エポキシトリシクロ［５．２．１．０2,6］デシル（メタ）アクリレート／（メタ）アクリル酸共重合体、グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０2,6］デシル（メタ）アクリレート／（メタ）アクリル酸／Ｎ−シクロヘキシルマレイミド共重合体、３，４−エポキシトリシクロ［５．２．１．０2,6］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０2,6］デシル（メタ）アクリレート／（メタ）アクリル酸／ビニルトルエン共重合体、３，４−エポキシトリシクロ［５．２．１．０2,6］デシル（メタ）アクリレート／（メタ）アクリル酸／２−エチルヘキシル（メタ）アクリレート共重合体、３，４−エポキシトリシクロ［５．２．１．０2,6］デシル（メタ）アクリレート／トリシクロ［５．２．１．０2,6］デセニル（メタ）アクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体、ベンジル（メタ）アクリレート／（メタ）アクリル酸共重合体、スチレン／（メタ）アクリル酸共重合体並びに特開平９−１０６０７１号公報、特開２００４−２９５１８号公報及び特開２００４−３６１４５５号公報の各公報記載の樹脂等が挙げられる。
中でも、樹脂（Ｂ）としては、単量体（ａ）に由来する構造単位及び単量体（ｂ）に由来する構造単位を含む共重合体が好ましい。
樹脂（Ｂ）は２種以上を組み合わせてもよく、この場合は、樹脂（Ｂ）は、少なくとも、
単量体（ａ）に由来する構造単位及び単量体（ｂ）に由来する構造単位を含む共重合体を少なくとも１種含むことが好ましく、
単量体（ａ）に由来する構造単位及び単量体（ｂ１）に由来する構造単位を含む共重合体を少なくとも１種含むことがより好ましく、
単量体（ａ）に由来する構造単位及び単量体（ｂ１−２）に由来する構造単位を含む共重合体を少なくとも１種含むことがさらに好ましく、
３，４−エポキシトリシクロ［５．２．１．０2,6］デシル（メタ）アクリレート／（メタ）アクリル酸共重合体、３，４−エポキシトリシクロ［５．２．１．０2,6］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０2,6］デシル（メタ）アクリレート／（メタ）アクリル酸／ビニルトルエン共重合体、３，４−エポキシトリシクロ［５．２．１．０2,6］デシル（メタ）アクリレート／（メタ）アクリル酸／２−エチルヘキシル（メタ）アクリレート共重合体から選ばれる１以上を含むことがとりわけ好ましい。
【０２４０】
樹脂（Ｂ）のポリスチレン換算の重量平均分子量（Ｍｗ）は、好ましくは１，０００〜１００，０００であり、より好ましくは１，０００〜５０，０００であり、さらに好ましくは１，０００〜３０，０００であり、とりわけ好ましくは３０００〜３００００であり、特に好ましくは５，０００〜３０，０００である。
【０２４１】
樹脂（Ｂ）の分散度［重量平均分子量（Ｍｗ）／数平均分子量（Ｍｎ）］は、好ましくは１〜６であり、より好ましくは１〜５であり、さらに好ましくは１〜４である。
【０２４２】
樹脂（Ｂ）の酸価（固形分換算値）は、好ましくは１０〜５００ｍｇ−ＫＯＨ／ｇ、より好ましくは２０〜４５０ｍｇ−ＫＯＨ／ｇ、さらに好ましくは２０〜４００ｍｇ−ＫＯＨ／ｇ、さらにより好ましくは２０〜３７０ｍｇ−ＫＯＨ／ｇであり、より一層好ましくは３０〜３７０ｍｇ−ＫＯＨ／ｇ、よりさらに一層好ましくは３０〜３５０ｍｇ−ＫＯＨ／ｇ、特に好ましくは３０〜３４０ｍｇ−ＫＯＨ／ｇ、最も好ましくは３０〜３３５ｍｇ−ＫＯＨ／ｇである。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０２４３】
着色硬化性樹脂組成物中、樹脂（Ｂ）の含有率は、固形分の総量に対して、１００質量％未満であり、好ましくは０．００００１質量％以上９９．９９９９９質量％以下であり、より好ましくは１質量％以上９９質量％以下であり、さらに好ましくは１質量％以上９７質量％以下であり、とりわけ好ましくは１質量％以上９５質量％以下であり、一層好ましくは３質量％以上９０質量％以下であり、特に好ましくは５質量％以上８０質量％以下であり、極めて好ましくは１０質量％以上７０質量％以下である。
【０２４４】
［重合性化合物（Ｃ）］
重合性化合物（Ｃ）は、重合開始剤（Ｄ）から発生した活性ラジカル及び／又は酸によって重合しうる化合物であり、例えば、重合性のエチレン性不飽和結合を有する化合物等であり、好ましくは（メタ）アクリル酸エステル化合物である。
【０２４５】
エチレン性不飽和結合を１つ有する重合性化合物としては、例えば、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等、並びに、上述の単量体（ａ）、単量体（ｂ）及び単量体（ｃ）が挙げられる。
【０２４６】
エチレン性不飽和結合を２つ有する重合性化合物としては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル及び３−メチルペンタンジオールジ（メタ）アクリレート等が挙げられる。
【０２４７】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート及びカプロラクトン変性ジペンタエリスリトールヘキサ（メタ）アクリレート等が挙げられ、好ましくはジペンタエリスリトールペンタ（メタ）アクリレート及びジペンタエリスリトールヘキサ（メタ）アクリレートが挙げられる。
【０２４８】
重合性化合物（Ｃ）の重量平均分子量は、好ましくは５０以上４０００以下であり、より好ましくは５０以上３５００以下であり、さらに好ましくは５０以上３０００以下であり、とりわけ好ましくは１５０以上２，９００以下であり、特に好ましくは２５０以上１，５００以下である。
【０２４９】
重合性化合物（Ｃ）の含有量は、着色硬化性樹脂組成物中、固形分の総量に対して、１００質量％未満であり、好ましくは０．００００１質量％以上９９．９９９９９以下であり、より好ましくは１質量％以上９９質量％以下であり、さらに好ましくは１質量％以上９７質量％以下であり、とりわけ好ましくは１質量％以上９５質量％以下であり、一層好ましくは１質量％以上９０質量％以下であり、特に好ましくは２質量％以上８０質量％以下であり、極めて好ましくは３質量％以上７０質量％以下である。
【０２５０】
［重合開始剤（Ｄ）］
重合開始剤（Ｄ）は、光や熱の作用により活性ラジカル、酸等を発生し、重合を開始しうる化合物であれば特に限定されることなく、公知の重合開始剤を用いることができる。
重合開始剤（Ｄ）としては、オキシム化合物、例えばＯ−アシルオキシム化合物等、アルキルフェノン化合物、ビイミダゾール化合物、トリアジン化合物及びアシルホスフィンオキサイド化合物等が挙げられる。
【０２５１】
Ｏ−アシルオキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−（４−フェニルスルファニルフェニル）−３−シクロペンチルプロパン−１−オン−２−イミン、Ｎ−アセトキシ−１−（４−フェニルスルファニルフェニル）−３−シクロヘキシルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン及びＮ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。また、Ｏ−アシルオキシム化合物として、イルガキュアＯＸＥ０１、ＯＸＥ０２（以上、ＢＡＳＦ製）及びＮ−１９１９（（株）ＡＤＥＫＡ製）等の市販品を用いてもよい。中でも、Ｏ−アシルオキシム化合物としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミンがより好ましい。
【０２５２】
アルキルフェノン化合物としては、２−メチル−２−モルホリノ−１−（４−メチルスルファニルフェニル）プロパン−１−オン、２−ジメチルアミノ−１−（４−モルホリノフェニル）−２−ベンジルブタン−１−オン及び２−（ジメチルアミノ）−２−［（４−メチルフェニル）メチル］−１−［４−（４−モルホリニル）フェニル］ブタン−１−オン等が挙げられる。アルキルフェノン化合物として、イルガキュア３６９、９０７、３７９（以上、ＢＡＳＦ製）等の市販品を用いてもよい。
アルキルフェノン化合物としては、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン及びベンジルジメチルケタールも挙げられる。
【０２５３】
ビイミダゾール化合物としては、例えば、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）及び４，４’，５，５’−位のフェニル基がカルボアルコキシ基により置換されているビイミダゾール化合物（例えば、特開平７−１０９１３号公報等参照）等が挙げられる。
【０２５４】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン及び２，４−ビス（トリクロロメチル）−６−〔２−（３，４−ジメトキシフェニル）エテニル〕−１，３，５−トリアジン等が挙げられる。
【０２５５】
アシルホスフィンオキサイド化合物としては、２，４，６−トリメチルベンゾイルジフェニルホスフィンオキサイド等が挙げられる。イルガキュア（登録商標）８１９（ＢＡＳＦ製）等の市販品を用いてもよい。
【０２５６】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン及び２，４，６−トリメチルベンゾフェノン等のベンゾフェノン化合物；９，１０−フェナンスレンキノン、２−エチルアントラキノン及びカンファーキノン等のキノン化合物；１０−ブチル−２−クロロアクリドン、ベンジル、フェニルグリオキシル酸メチル及びチタノセン化合物等が挙げられる。
これらは、後述の重合開始助剤（以下、重合開始助剤（Ｄ１）という場合がある。）、特にアミン類と組み合わせて用いることが好ましい。
【０２５７】
重合開始剤（Ｄ）は、好ましくはアルキルフェノン化合物、トリアジン化合物、アシルホスフィンオキサイド化合物、オキシム化合物及びビイミダゾール化合物からなる群から選ばれる少なくとも一種を含む重合開始剤であり、より好ましくはオキシム化合物を含む重合開始剤であり、さらに好ましくはＯ−アシルオキシム化合物を含む重合開始剤である。
【０２５８】
重合開始剤（Ｄ）の含有率は、樹脂（Ｂ）及び重合性化合物（Ｃ）の合計量に対して、好ましくは０．００１質量％以上６０質量％以下であり、より好ましくは０．０１質量％以上５０質量％以下である。
【０２５９】
［重合開始助剤（Ｄ１）］  本発明の着色硬化性樹脂組成物は、重合開始助剤（Ｄ１）を含有してもよい。重合開始助剤（Ｄ１）は、重合開始剤（Ｄ）によって重合が開始された重合性化合物（Ｃ）の重合を促進するために用いられる化合物、もしくは増感剤である。重合開始助剤（Ｄ１）を含む場合、通常、重合開始剤（Ｄ）と組み合わせて用いられる。
重合開始助剤（Ｄ１）としては、アミン化合物、アルコキシアントラセン化合物、チオキサントン化合物及びカルボン酸化合物等が挙げられる。
【０２６０】
アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン及び４，４’−ビス（エチルメチルアミノ）ベンゾフェノン等が挙げられ、好ましくは４，４’−ビス（ジエチルアミノ）ベンゾフェノンが挙げられる。また、アミン化合物として、ＥＡＢ−Ｆ（保土谷化学工業（株）製）等の市販品を用いてもよい。
【０２６１】
アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン及び２−エチル−９，１０−ジブトキシアントラセン等が挙げられる。
【０２６２】
チオキサントン化合物としては、２−イソプロピルチオキサントン、４−イソプロピルチオキサントン、２，４−ジエチルチオキサントン、２，４−ジクロロチオキサントン及び１−クロロ−４−プロポキシチオキサントン等が挙げられる。
【０２６３】
カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン及びナフトキシ酢酸等が挙げられる。
【０２６４】
これらの重合開始助剤（Ｄ１）を用いる場合、その含有率は、樹脂（Ｂ）及び重合性化合物（Ｃ）の合計量に対して、好ましくは０．００００１質量％以上６０質量％以下であり、より好ましくは０．０００１質量％以上５０質量％以下である。
【０２６５】
［溶剤（Ｅ）］
着色硬化性樹脂組成物は、溶剤（Ｅ）を含有することができる。溶剤（Ｅ）は特に限定されず、当該分野で通常使用される溶剤を用いることができる。
溶剤（Ｅ）は、例えば、エステル溶剤（分子内に−ＣＯ−Ｏ−を含み、−Ｏ−を含まない溶剤）、エーテル溶剤（分子内に−Ｏ−を含み、−ＣＯ−Ｏ−を含まない溶剤）、エーテルエステル溶剤（分子内に−ＣＯ−Ｏ−と−Ｏ−とを含む溶剤）、ケトン溶剤（分子内に−ＣＯ−を含み、−ＣＯ−Ｏ−を含まない溶剤）、アルコール溶剤（分子内にＯＨを含み、−Ｏ−、−ＣＯ−及び−ＣＯ−Ｏ−を含まない溶剤）、芳香族炭化水素溶剤、アミド溶剤及びジメチルスルホキシド等が挙げられる。
【０２６６】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトン等が挙げられる。
【０２６７】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソール等が挙げられる。
【０２６８】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。
【０２６９】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロン等が挙げられる。
【０２７０】
アルコール溶剤としては、メタノール、エタノール、プロパノール、ブタノール、ヘキサノール、シクロヘキサノール、エチレングリコール、プロピレングリコール及びグリセリン等が挙げられる。
【０２７１】
芳香族炭化水素溶剤としては、ベンゼン、トルエン、キシレン及びメシチレン等が挙げられる。
【０２７２】
アミド溶剤としては、Ｎ，Ｎ−ジメチルホルムアミド、Ｎ，Ｎ−ジメチルアセトアミド及びＮ−メチルピロリドン等が挙げられる。
【０２７３】
これらの溶剤は、２種以上を併用してもよい。
【０２７４】
上記の溶剤のうち、塗布性、乾燥性の点から、１ａｔｍにおける沸点が１２０℃以上１８０℃以下である有機溶剤が好ましい。溶剤としては、好ましくはプロピレングリコールモノメチルエーテルアセテート、乳酸エチル、プロピレングリコールモノメチルエーテル、３−エトキシプロピオン酸エチル、エチレングリコールモノメチルエーテル、ジエチレングリコールモノメチルエーテル、ジエチレングリコールモノエチルエーテル、４−ヒドロキシ−４−メチル−２−ペンタノン、及びＮ，Ｎ−ジメチルホルムアミドが挙げられ、より好ましくはプロピレングリコールモノメチルエーテルアセテート、プロピレングリコールモノメチルエーテル、乳酸エチル、３−エトキシプロピオン酸エチル、及び４−ヒドロキシ−４−メチル−２−ペンタノン等が挙げられる。
【０２７５】
溶剤（Ｅ）の含有率は、着色硬化性樹脂組成物の総量に対して、１００質量％未満であり、好ましくは９９．９９質量％以下であり、より好ましくは０．１質量％以上９９．９質量％以下、さらに好ましくは１質量％以上９９．９質量％以下、とりわけ好ましくは１０質量％以上９９質量％以下であり、一層好ましくは２０質量％以上９９％以下であり、特に好ましくは３０質量％以上９９％以下であり、極めて好ましくは４０質量％以上９９％以下であり、最も好ましくは５０質量％以上９９質量％以下である。
【０２７６】
［化合物（Ｉ）含有液の調製］
本発明の着色硬化性樹脂組成物が溶剤（Ｅ）を含む場合、予め化合物（Ｉ）と溶剤（Ｅ）とを含む化合物（Ｉ）含有液を調製した後、該化合物（Ｉ）含有液を使用して着色硬化性樹脂組成物を調製してもよい。化合物（Ｉ）が溶剤（Ｅ）に溶解しない場合、化合物（Ｉ）含有液は、化合物（Ｉ）を溶剤（Ｅ）に分散させて混合することにより調製してもよい。化合物（Ｉ）含有液は、着色硬化性樹脂組成物に含有される溶剤（Ｅ）の一部又は全部を含んでいてもよい。
【０２７７】
化合物（Ｉ）含有液の固形分の含有率は、化合物（Ｉ）含有液の総量に対して、１００質量％未満であり、好ましくは０．０１質量％以上９９．９９質量％以下であり、より好ましくは０．１質量％以上９９．９質量％以下、さらに好ましくは０．１質量％以上９９質量％以下、とりわけ好ましくは１質量％以上９０質量％以下であり、一層好ましくは１質量％以上８０％以下であり、特に好ましくは１質量％以上７０質量％以下であり、極めて好ましくは１質量％以上６０質量％以下であり、最も好ましくは１質量％以上５０質量％以下である。
【０２７８】
化合物（Ｉ）含有液の化合物（Ｉ）の含有率は、化合物（Ｉ）含有液中の固形分の総量中、１００質量％以下であり、好ましくは０．０００１質量％以上９９．９９９９質量％以下であり、より好ましくは０．０００１質量％以上９９質量％以下であり、さらに好ましくは１質量％以上９９質量％以下であり、とりわけ好ましくは３質量％以上９９質量％以下であり、一層好ましくは５質量％以上９９質量％以下である。
【０２７９】
化合物（Ｉ）は、必要に応じて、ロジン処理、酸性基又は塩基性基が導入された化合物（Ｉ）誘導体等を用いた表面処理、高分子化合物等による化合物（Ｉ）表面へのグラフト処理、硫酸微粒化法等による微粒化処理、不純物を除去するための有機溶剤や水等による洗浄処理、イオン性不純物のイオン交換法等による除去処理等が施されていてもよい。化合物（Ｉ）の粒径は、略均一であることが好ましい。
【０２８０】
化合物（Ｉ）は、分散剤を含有させて分散処理を行うことで、化合物（Ｉ）が化合物（Ｉ）含有液の中で均一に分散した状態にすることができる。化合物（Ｉ）を複数種使用する場合、それぞれ単独で分散処理してもよいし、複数種を混合して分散処理してもよい。
【０２８１】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組み合わせて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ製）、アジスパー（登録商標）（味の素ファインテクノ（株）製）、ＤＩＳＰＥＲＢＹＫ（登録商標）（ビックケミー（株）製）、及びＢＹＫ（登録商標）（ビックケミー（株）製）等が挙げられる。
【０２８２】
化合物（Ｉ）含有液が分散剤を含有する場合、該分散剤（固形分）の使用量は、化合物（Ｉ）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下であり、一層好ましくは１質量部以上３００質量部以下であり、特に好ましくは５質量部以上２６０質量部以下である。
該分散剤の使用量が前記の範囲にあると、より均一な分散状態の化合物（Ｉ）含有液が得られる傾向がある。
【０２８３】
化合物（Ｉ）と溶剤（Ｅ）とを含む化合物（Ｉ）含有液を予め調製した後、該化合物（Ｉ）含有液を使用して本発明の着色硬化性樹脂組成物を調製する場合、化合物（Ｉ）含有液は、着色硬化性樹脂組成物に含有される樹脂（Ｂ）の一部又は全部、好ましくは一部を予め含んでいてもよい。樹脂（Ｂ）を予め含ませておくことで、化合物（Ｉ）含有液の分散安定性をさらに改善できる。
【０２８４】
化合物（Ｉ）含有液が樹脂（Ｂ）を含有する場合、樹脂（Ｂ）の含有量は、 化合物（Ｉ）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下である。
【０２８５】
［着色剤（Ａ１）］
本発明の着色硬化性樹脂組成物は、化合物（Ｉ）以外の着色剤（以下、着色剤（Ａ１）という場合がある。）を含んでいてもよい。着色剤（Ａ１）には、１種又は２種以上の着色剤が含まれていてもよい。着色剤（Ａ１）は、黄色着色剤又は緑色着色剤を含んでいることが好ましい。
【０２８６】
着色剤（Ａ１）は、染料であっても顔料であってもよい。染料としては、公知の染料を使用することができ、例えば、カラーインデックス（The Society of Dyers and Colourists 出版）及び染色ノート（色染社）に記載されている公知の染料が挙げられる。また、化学構造によれば、アゾ染料、シアニン染料、トリフェニルメタン染料、キサンテン染料、アントラキノン染料、ナフトキノン染料、キノンイミン染料、メチン染料、アゾメチン染料、スクワリリウム染料、アクリジン染料、スチリル染料、クマリン染料、キノリン染料、ニトロ染料、フタロシアニン染料、ペリレン染料等が挙げられる。これらの染料は、単独、又は２種以上を組み合わせて使用してもよい。
【０２８７】
具体的には、以下のようなカラーインデックス（Ｃ．Ｉ．）番号の染料が挙げられる。
Ｃ．Ｉ．ソルベントイエロー４、１４、１５、２３、２４、２５、３８、６２、６３、６８、７９、８１、８２、８３、８９、９４、９８、９９、１１７、１６２、１６３、１６７、１８９；
Ｃ．Ｉ．ソルベントレッド２４、４５、４９、９０，９１１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；
Ｃ．Ｉ．ソルベントオレンジ２、７、１１、１５、２６、４１、５４、５６、７７、８６、９９；
Ｃ．Ｉ．ソルベントバイオレット１１、１３、１４、２６、３１、３６、３７、３８、４５、４７、４８、５１、５９、６０；
Ｃ．Ｉ．ソルベントブルー４、５、１４、１８、３５、３６、３７、３８、４４、４５、５８、５９、５９：１、６３、６７、６８、６９、７０、７８、７９、８３、９０、９４、９７、９８、１００、１０１、１０２、１０４、１０５、１１１、１１２、１２２、１２８、１３２、１３６、１３９；
Ｃ．Ｉ．ソルベントグリーン１、３、４、５、７、２８、２９、３２、３３、３４、３５等のＣ．Ｉ．ソルベント染料、
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．アシッドレッド１、４、８、１４、１７、１８、２６、２７、２９、３１、３３、３４、３５、３７、４０、４２、４４、５０、５１、５２、５７、６６、７３、７６、８０、８７、８８、９１、９２、９４、９５、９７、９８、１０３、１０６、１１１、１１４、１２９、１３３、１３４、１３８、１４３、１４５、１５０、１５１、１５５、１５８、１６０、１７２、１７６、１８２、１８３、１９５、１９８、２０６、２１１、２１５、２１６、２１７、２２７、２２８、２４９、２５２、２５７、２５８、２６０、２６１、２６６、２６８、２７０、２７４、２７７、２８０、２８１、２８９、３０８、３１２、３１５、３１６、３３９、３４１、３４５、３４６、３４９、３８２、３８３、３８８、３９４、４０１、４１２、４１７、４１８、４２２、４２６；
Ｃ．Ｉ．アシッドオレンジ６、７、８、１０、１２、２６、５０、５１、５２、５６、６２、６３、６４、７４、７５、９４、９５、１０７、１０８、１４９、１６２、１６９、１７３；
Ｃ．Ｉ．アシッドバイオレット６Ｂ、７、９、１５、１６、１７、１９、２１、２３、２４、２５、３０、３４、３８、４９、７２、１０２；
Ｃ．Ｉ．アシッドブルー１、３、５、７、９、１１、１３、１５、１７、１８、２２、２３、２４、２５、２６、２７、２９、３４、３８、４０、４１、４２、４３、４５、４８、５１、５４、５９、６０、６２、７０、７２、７４、７５、７８、８０、８２、８３、８６、８７、８８、９０、９０：１、９１、９２、９３、９３：１、９６、９９、１００、１０２、１０３、１０４、１０８、１０９、１１０、１１２、１１３、１１７、１１９、１２０、１２３、１２６、１２７、１２９、１３０、１３１、１３８、１４０、１４２、１４３、１４７、１５０、１５１、１５４、１５８、１６１、１６６、１６７、１６８、１７０、１７１、１７５、１８２、１８３、１８４、１８７、１９２、１９９、２０３、２０４、２０５、２１０、２１３、２２９、２３４、２３６、２４２、２４３、２４９、２５６、２５９、２６７、２６９、２７８、２８０、２８５、２９０、２９６、３１５、３２４：１、３３５、３４０；
Ｃ．Ｉ．アシッドグリーン１、３、５、６、７、８、９、１１、１３、１４、１５、１６、２２、２５、２７、２８、４１、５０、５０：１、５８、６３、６５、８０、１０４、１０５、１０６、１０９等のＣ．Ｉ．アシッド染料、
Ｃ．Ｉ．ダイレクトイエロー２、４、２８、３３、３４、３５、３８、３９、４３、４４、４７、５０、５４、５８、６８、６９、７０、７１、８６、９３、９４、９５、９８、１０２、１０８、１０９、１２９、１３２、１３６、１３８、１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ダイレクトバイオレット４７、５２、５４、５９、６０、６５、６６、７９、８０、８１、８２、８４、８９、９０、９３、９５、９６、１０３、１０４；
Ｃ．Ｉ．ダイレクトブルー１、２、３、６、８、１５、２２、２５、２８、２９、４０、４１、４２、４７、５２、５５、５７、７１、７６、７７、７８、８０、８１、８４、８５、８６、８７、９０、９３、９４、９５、９７、９８、９９、１００、１０１、１０６、１０７、１０８、１０９、１１３、１１４、１１５、１１７、１１９、１２０、１３７、１４９、１５０、１５３、１５５、１５６、１５８、１５９、１６０、１６１、１６２、１６３、１６４、１６５、１６６、１６７、１６８、１７０、１７１、１７２、１７３、１８８、１８９、１９０、１９２、１９３、１９４、１９５、１９６、１９８、１９９、２００、２０１、２０２、２０３、２０７、２０９、２１０、２１２、２１３、２１４、２２２、２２５、２２６、２２８、２２９、２３６、２３７、２３８、２４２、２４３、２４４、２４５、２４６、２４７、２４８、２４９、２５０、２５１、２５２、２５６、２５７、２５９、２６０、２６８、２７４、２７５、２９３；
Ｃ．Ｉ．ダイレクトグリーン２５、２７、３１、３２、３４、３７、６３、６５、６６、６７、６８、６９、７２、７９、８２等のＣ．Ｉ．ダイレクト染料、
Ｃ．Ｉ．ディスパースイエロー５１、５４、７６；
Ｃ．Ｉ．ディスパースバイオレット２６、２７；
Ｃ．Ｉ．ディスパースブルー１、１４、５６、６０等のＣ．Ｉ．ディスパース染料、
Ｃ．Ｉ．ベーシックレッド１、１０；
Ｃ．Ｉ．ベーシックブルー１、３、５、７、９、１９、２１、２２、２４、２５、２６、２８、２９、４０、４１、４５、４７、５４、５８、５９、６０、６４、６５、６６、６７、６８、８１、８３、８８、８９；
Ｃ．Ｉ．ベーシックバイオレット２；
Ｃ．Ｉ．ベーシックレッド９；
Ｃ．Ｉ．ベーシックグリーン１；等のＣ．Ｉ．ベーシック染料、
Ｃ．Ｉ．リアクティブイエロー２、７６、１１６；
Ｃ．Ｉ．リアクティブオレンジ１６；
Ｃ．Ｉ．リアクティブレッド３６；等のＣ．Ｉ．リアクティブ染料、
Ｃ．Ｉ．モーダントイエロー５、８、１０、１６、２０、２６、３０、３１、３３、４２、４３、４５、５６、６１、６２、６５；
Ｃ．Ｉ．モーダントレッド１、２、３、４、９、１１、１２、１４、１７、１８、１９、２２、２３、２４、２５、２６、２７、２９、３０、３２、３３、３６、３７、３８、３９、４１、４２、４３、４５、４６、４８、５２、５３、５６、６２、６３、７１、７４、７６、７８、８５、８６、８８、９０、９４、９５；
Ｃ．Ｉ．モーダントオレンジ３、４、５、８、１２、１３、１４、２０、２１、２３、２４、２８、２９、３２、３４、３５、３６、３７、４２、４３、４７、４８；
Ｃ．Ｉ．モーダントバイオレット１、１：１、２、３、４、５、６、７、８、１０、１１、１４、１５、１６、１７、１８、１９、２１、２２、２３、２４、２７、２８、３０、３１、３２、３３、３６、３７、３９、４０、４１、４４、４５、４７、４８、４９、５３、５８；
Ｃ．Ｉ．モーダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４；
Ｃ．Ｉ．モーダントグリーン１、３、４、５、１０、１３、１５、１９、２１、２３、２６、２９、３１、３３、３４、３５、４１、４３、５３等のＣ．Ｉ．モーダント染料、
Ｃ．Ｉ．バットグリーン１等のＣ．Ｉ．バット染料等。
【０２８８】
さらに、ＢＡＳＦの製品であるルモゲン（登録商標）が挙げられ、ルモゲン（登録商標）  Ｆ  イエロー  ０８３（ＢＡＳＦ製）、ルモゲン（登録商標）  Ｆ  イエロー  １７０（ＢＡＳＦ製）、ルモゲン（登録商標）  Ｆ  オレンジ  ２４０（ＢＡＳＦ製）及びルモゲン（登録商標）  Ｆ  レッド  ３０５（ＢＡＳＦ製）が挙げられる。
【０２８９】
顔料としては、公知の顔料を使用することができ、例えば、カラーインデックス（The Society of Dyers and Colourists出版）でピグメントに分類されている顔料が挙げられる。これらを単独で用いてもよく、又は２種以上を組み合わせて使用してもよい。
具体的には、Ｃ．Ｉ．ピグメントイエロー１、３、１２、１３、１４、１５、１６、１７、２０、２４、３１、５３、８３、８６、９３、９４、１０９、１１０、１１７、１２５、１２８、１２９、１３７、１３８、１３９、１４７、１４８、１５０、１５３、１５４、１６６、１７３、１８５、１９４、２１４、２３１等の黄色顔料；
Ｃ．Ｉ．ピグメントオレンジ１３、３１、３６、３８、４０、４２、４３、５１、５５、５９、６１、６４、６５、７１、７３等のオレンジ色顔料；
Ｃ．Ｉ．ピグメントレッド９、９７、１０５、１２２、１２３、１４４、１４９、１６６、１６８、１７６、１７７、１７８、１７９、１８０、１９０、１９２、２０９、２１５、２１６、２２４、２４２、２５４、２５５、２６４、２６５、２６６、２６８、２６９、２７３等の赤色顔料；
Ｃ．Ｉ．ピグメントブルー１５、１５：１、１５：２、１５：３、１５：４、１５：６、１６、６０等の青色顔料；
Ｃ．Ｉ．ピグメントバイオレット１、１９、２３、２９、３２、３６、３８等のバイオレット色顔料；
Ｃ．Ｉ．ピグメントグリーン７、３６、５８、５９、６２、６３等の緑色顔料；
Ｃ．Ｉ．ピグメントブラウン２３、２５等のブラウン色顔料；
Ｃ．Ｉ．ピグメントブラック１、７、３１、３２等の黒色顔料
が挙げられる。
【０２９０】
着色剤（Ａ１）としては、黄色染料及び黄色顔料（以下、これらを総称して「黄色着色剤」という場合がある）、橙色染料及び橙色顔料（以下、これらを総称して「橙色着色剤」という場合がある）、赤色染料及び赤色顔料（以下、これらを総称して「赤色着色剤」という場合がある）、緑色染料及び緑色顔料（以下、これらを総称して「緑色着色剤」という場合がある）が好ましく、黄色顔料及び緑色顔料がより好ましく、緑色顔料がさらに好ましい。
黄色染料としては、上記染料のうち、色相が黄に分類されている染料、ルモゲン（登録商標）  Ｆ  イエロー  ０８３（ＢＡＳＦ製）及びルモゲン（登録商標）  Ｆ  イエロー  １７０（ＢＡＳＦ製）が挙げられ、黄色顔料としては、上記顔料のうち、色相が黄に分類されている顔料が挙げられる。黄色染料のなかでも、ペリレン黄色染料、ルモゲン（登録商標）  Ｆ  イエロー  ０８３（ＢＡＳＦ製）及びルモゲン（登録商標）  Ｆ  イエロー  １７０（ＢＡＳＦ製）が好ましく、ルモゲン（登録商標）  Ｆ  イエロー  ０８３（ＢＡＳＦ製）及びルモゲン（登録商標）  Ｆ  イエロー  １７０（ＢＡＳＦ製）がより好ましい。
黄色顔料のなかでも、キノフタロン黄色顔料、金属含有黄色顔料、イソインドリン黄色顔料が好ましく、Ｃ．Ｉ．ピグメントイエロー１２９、１３８、１３９、１５０、１８５、２３１がより好ましく、Ｃ．Ｉ．ピグメントイエロー１３８、１３９、１５０、１８５、２３１がさらに好ましい。
【０２９１】
橙色染料としては、上記染料のうち、色相が橙に分類されている染料及びルモゲン（登録商標）  Ｆ  オレンジ  ２４０（ＢＡＳＦ製）が挙げられ、橙色顔料としては、上記顔料のうち、色相が橙に分類されている顔料が挙げられる。
橙色染料のなかでも、ペリレン橙色染料及びルモゲン（登録商標）  Ｆ  オレンジ  ２４０（ＢＡＳＦ製）が好ましく、ルモゲン（登録商標）  Ｆ  オレンジ  ２４０（ＢＡＳＦ製）がより好ましい。
橙色顔料のなかでも、ペリレン橙色顔料が好ましい。
【０２９２】
赤色染料としては、上記染料のうち、色相が赤に分類されている染料及びルモゲン（登録商標）  Ｆ  レッド  ３０５（ＢＡＳＦ製）が挙げられ、赤色顔料としては、上記顔料のうち、色相が赤に分類されている顔料が挙げられる。
赤色染料のなかでも、ペリレン赤色染料及びルモゲン（登録商標）  Ｆ  レッド  ３０５（ＢＡＳＦ製）が好ましく、ルモゲン（登録商標）  Ｆ  レッド  ３０５（ＢＡＳＦ製）がより好ましい。
赤色顔料のなかでも、ペリレン赤色顔料が好ましい。
【０２９３】
緑色染料としては、上記染料のうち、色相が緑に分類されている染料が挙げられ、緑色顔料としては、上記顔料のうち、色相が緑に分類されている顔料が挙げられる。
緑色顔料のなかでも、フタロシアニン顔料が好ましく、ハロゲン化銅フタロシアニン顔料、ハロゲン化亜鉛フタロシアニン顔料及びハロゲン化アルミニウム亜鉛フタロシアニン顔料からなる群から選ばれる少なくとも一種がより好ましく、Ｃ．Ｉ．ピグメントグリーン７、３６、５８、５９、６２及び６３からなる群から選ばれる少なくとも一種がさらに好ましい。
【０２９４】
［着色剤（Ａ１）含有液の調製］
本発明の着色硬化性樹脂組成物が溶剤（Ｅ）を含む場合、予め着色剤（Ａ１）と溶剤（Ｅ）とを含む着色剤（Ａ１）含有液を調製した後、該着色剤（Ａ１）含有液を使用して着色硬化性樹脂組成物を調製してもよい。着色剤（Ａ１）が溶剤（Ｅ）に溶解しない場合、着色剤（Ａ１）含有液は、着色剤（Ａ１）を溶剤（Ｅ）に分散させて混合することにより調製できる。着色剤（Ａ１）含有液は、着色硬化性樹脂組成物に含有される溶剤（Ｅ）の一部又は全部を含んでいてもよい。
【０２９５】
着色剤（Ａ１）含有液中の固形分の含有率は、着色剤（Ａ１）含有液の総量に対して、１００質量％未満であり、好ましくは０．０１質量％以上９９．９９質量％以下であり、より好ましくは０．１質量％以上９９．９質量％以下であり、さらに好ましくは０．１質量％以上９９質量％以下であり、とりわけ好ましくは１質量％以上９０質量％以下であり、一層好ましくは１質量％以上８０質量％以下であり、特に好ましくは１質量％以上７０質量％以下であり、極めて好ましくは１質量％以上６０質量％以下であり、最も好ましくは１質量％以上５０質量％以下である。
【０２９６】
着色剤（Ａ１）含有液中の着色剤（Ａ１）の含有率は、着色剤（Ａ１）含有液中の固形分の総量中、１００質量％以下であり、好ましくは０．０００１質量％以上９９．９９９９質量％以下であり、より好ましくは０．０００１質量％以上９９質量％以下であり、さらに好ましくは１質量％以上９９質量％以下であり、とりわけ好ましくは３質量％以上９９質量％以下であり、一層好ましくは５質量％以上９９質量％以下である。
【０２９７】
着色剤（Ａ１）は、必要に応じて、ロジン処理、酸性基又は塩基性基が導入された着色剤（Ａ１）誘導体等を用いた表面処理、高分子化合物等による着色剤（Ａ１）表面へのグラフト処理、硫酸微粒化法等による微粒化処理、不純物を除去するための有機溶剤や水等による洗浄処理、イオン性不純物のイオン交換法等による除去処理等が施されていてもよい。着色剤（Ａ１）の粒径は、略均一であることが好ましい。
【０２９８】
着色剤（Ａ１）は、分散剤を含有させて分散処理を行うことで、着色剤（Ａ１）が着色剤（Ａ１）含有液の中で均一に分散した状態にすることができる。着色剤（Ａ１）は、それぞれ単独で分散処理してもよいし、複数種を混合して分散処理してもよい。
【０２９９】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組み合わせて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ製）、アジスパー（登録商標）（味の素ファインテクノ（株）製）、ＤＩＳＰＥＲＢＹＫ（登録商標）（ビックケミー（株）製）、及びＢＹＫ（登録商標）（ビックケミー（株）製）等が挙げられる。
【０３００】
着色剤（Ａ１）含有液が分散剤を含有する場合、該分散剤（固形分）の使用量は、着色剤（Ａ１）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下であり、一層好ましくは１質量部以上３００質量部以下であり、特に好ましくは５質量部以上２６０質量部以下である。該分散剤の使用量が前記の範囲にあると、より均一な分散状態の着色剤（Ａ１）含有液が得られる傾向がある。
【０３０１】
着色剤（Ａ１）と溶剤（Ｅ）とを含む着色剤（Ａ１）含有液を予め調製した後、該着色剤（Ａ１）含有液を使用して、本発明の着色硬化性樹脂組成物を調製する場合、着色剤（Ａ１）含有液は、着色硬化性樹脂組成物に含有される樹脂（Ｂ）の一部又は全部、好ましくは一部を予め含んでいてもよい。樹脂（Ｂ）を予め含ませておくことで、着色剤（Ａ１）含有液の分散安定性をさらに改善できる。
【０３０２】
着色剤（Ａ１）含有液が樹脂（Ｂ）を含有する場合、樹脂（Ｂ）の含有量は、着色剤（Ａ１）１００質量部に対して、例えば０．０１質量部以上１００００質量部以下であり、好ましくは０．０１質量部以上５０００質量部以下であり、より好ましくは０．０１質量部以上１０００質量部以下であり、さらに好ましくは０．１質量部以上５００質量部以下であり、とりわけ好ましくは０．１質量部以上３００質量部以下である。
【０３０３】
着色硬化性樹脂組成物中、化合物（Ｉ）及び着色剤（Ａ１）を合せた着色剤（Ａ）の含有率は、固形分の総量に対して、１００質量％未満であり、好ましくは０．０００１質量％以上９９．９９９９質量％以下であり、より好ましくは０．０００１質量％以上９９質量％以下であり、さらに好ましくは０．０００１質量％以上９０質量％以下であり、とりわけ好ましくは０．０００１質量％以上８０質量％以下であり、一層好ましくは０．０００１質量％以上７０質量％以下であり、特に好ましくは０．０００１質量％以上６０質量％以下であり、極めて好ましくは０．０００１質量％以上５５質量％以下である。
【０３０４】
着色剤（Ａ）が化合物（Ｉ）及び着色剤（Ａ１）を含有する場合、化合物（Ｉ）の含有率は、着色剤（Ａ）の総量中、通常０．０００１質量％以上であり、好ましくは０．０００３質量％以上であり、より好ましくは０．０００５質量％以上であり、さらに好ましくは０．００１質量％以上であり、上限は１００質量％以下であり、好ましくは９９．９９９９質量％以下であり、より好ましくは９９質量％以下であり、さらに好ましくは９５質量％以下であり、とりわけ好ましくは９０質量％以下である。
【０３０５】
本発明の着色硬化性樹脂組成物は、さらにレベリング剤（Ｆ）及び酸化防止剤（Ｇ）を含んでもよい。
【０３０６】
［レベリング剤（Ｆ）］
本発明の着色硬化性樹脂組成物は、レベリング剤（Ｇ）を含んでもよい。
レベリング剤（Ｆ）としては、シリコーン系界面活性剤、フッ素系界面活性剤及びフッ素原子を有するシリコーン系界面活性剤等が挙げられる。これらは、側鎖に重合性基を有していてもよい。
【０３０７】
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０３０８】
フッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０３０９】
フッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０３１０】
レベリング剤（Ｆ）を含有する場合、その含有量は、着色硬化性樹脂組成物の総量に対して、通常０．００００１質量％以上５質量％以下であり、好ましくは０．００００１質量％以上３質量％以下であり、より好ましくは０．０００１質量％以上２質量％以下であり、さらに好ましくは０.０００１質量％以上１質量％以下である。
レベリング剤（Ｆ）の含有量が前記の範囲内にあると、カラーフィルタの平坦性を良好にすることができる。
【０３１１】
［酸化防止剤（Ｇ）］
本発明の着色硬化性樹脂組成物は、酸化防止剤（Ｇ）を含んでもよい。
着色剤の耐熱性及び耐光性を向上させる観点から、酸化防止剤を単独又は２種以上を組み合わせて用いることが好ましい。酸化防止剤としては、工業的に一般に使用される酸化防止剤であれば特に限定はなく、フェノール系酸化防止剤、リン系酸化防止剤及び硫黄系酸化防止剤などを用いることができる。
【０３１２】
前記フェノール系酸化防止剤としては、例えば、イルガノックス１０１０（Ｉｒｇａｎｏｘ  １０１０：ペンタエリスリトールテトラキス［３−（３，５−ジ−ｔｅｒｔ−ブチル−４−ヒドロキシフェニル）プロピオネート］、ＢＡＳＦ製）、イルガノックス１０７６（Ｉｒｇａｎｏｘ  １０７６：オクタデシル−３−（３，５−ジ−ｔｅｒｔ−ブチル−４−ヒドロキシフェニル）プロピオネート、ＢＡＳＦ製）、イルガノックス１３３０（Ｉｒｇａｎｏｘ  １３３０：３，３’，３’’，５，５’，５’’−ヘキサ−ｔｅｒｔ−ブチル−ａ，ａ’，ａ’’−（メシチレン−２，４，６−トリイル）トリ−ｐ−クレゾール、ＢＡＳＦ製）、イルガノックス３１１４（Ｉｒｇａｎｏｘ  ３１１４：１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、ＢＡＳＦ製）、イルガノックス３７９０（Ｉｒｇａｎｏｘ  ３７９０：１，３，５−トリス（（４−ｔｅｒｔ−ブチル−３−ヒドロキシ−２，６−キシリル）メチル）−１，３，５−トリアジン−２，４，６（１Ｈ，３Ｈ，５Ｈ）−トリオン、ＢＡＳＦ製）、イルガノックス１０３５（Ｉｒｇａｎｏｘ  １０３５：チオジエチレンビス［３−（３，５−ジ−ｔｅｒｔ−ブチル−４−ヒドロキシフェニル）プロピオネート］、ＢＡＳＦ製）、イルガノックス１１３５（Ｉｒｇａｎｏｘ  １１３５：ベンゼンプロパン酸、３，５−ビス（１，１−ジメチルエチル）−４−ヒドロキシ、Ｃ７−Ｃ９側鎖アルキルエステル、ＢＡＳＦ製）、イルガノックス１５２０Ｌ（Ｉｒｇａｎｏｘ  １５２０Ｌ：４，６−ビス（オクチルチオメチル）−ｏ−クレゾール、ＢＡＳＦ製）、イルガノックス３１２５（Ｉｒｇａｎｏｘ  ３１２５、ＢＡＳＦ製）、イルガノックス５６５（Ｉｒｇａｎｏｘ  ５６５：２，４−ビス（ｎ−オクチルチオ）−６−（４−ヒドロキシ３’，５’−ジ−ｔｅｒｔ−ブチルアニリノ）−１，３，５−トリアジン、ＢＡＳＦ製）、アデカスタブＡＯ−８０（アデカスタブＡＯ−８０：３，９−ビス（２−（３−（３−ｔｅｒｔ−ブチル−４−ヒドロキシ−５−メチルフェニル）プロピオニルオキシ）−１，１−ジメチルエチル）−２，４，８，１０−テトラオキサスピロ（５，５）ウンデカン、（株）ＡＤＥＫＡ製）、スミライザーＢＨＴ（Ｓｕｍｉｌｉｚｅｒ  ＢＨＴ、住友化学（株）製）、スミライザーＧＡ−８０（Ｓｕｍｉｌｉｚｅｒ  ＧＡ−８０、住友化学（株）製）、スミライザーＧＳ（Ｓｕｍｉｌｉｚｅｒ  ＧＳ、住友化学（株）製）、シアノックス１７９０（Ｃｙａｎｏｘ  １７９０、（株）サイテック製）及びビタミンＥ（エーザイ（株）製）などが挙げられる。
【０３１３】
前記リン系酸化防止剤としては、例えば、イルガフォス１６８（Ｉｒｇａｆｏｓ  １６８：トリス（２，４−ジ−ｔｅｒｔ−ブチルフェニル）フォスファイト、ＢＡＳＦ製）、イルガフォス１２（Ｉｒｇａｆｏｓ  １２：トリス［２−［［２，４，８，１０−テトラ−ｔｅｒｔ−ブチルジベンゾ［ｄ，ｆ］［１，３，２］ジオキサフォスフィン−６−イル］オキシ］エチル］アミン、ＢＡＳＦ製）、イルガフォス３８（Ｉｒｇａｆｏｓ  ３８：ビス（２，４−ビス（１，１−ジメチルエチル）−６−メチルフェニル）エチルエステル亜りん酸、ＢＡＳＦ製）、アデカスタブ３２９Ｋ（（株）ＡＤＥＫＡ製）、アデカスタブＰＥＰ３６（（株）ＡＤＥＫＡ製）、アデカスタブＰＥＰ−８（（株）ＡＤＥＫＡ製）、Ｓａｎｄｓｔａｂ  Ｐ−ＥＰＱ（クラリアント社製）、ウェストン６１８（Ｗｅｓｔｏｎ  ６１８、ＧＥ社製）、ウェストン６１９Ｇ（Ｗｅｓｔｏｎ  ６１９Ｇ、ＧＥ社製）、ウルトラノックス６２６（Ｕｌｔｒａｎｏｘ  ６２６、ＧＥ社製）及びスミライザーＧＰ（Ｓｕｍｉｌｉｚｅｒ  ＧＰ：６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１．３．２］ジオキサホスフェピン）（住友化学（株）製）などが挙げられる。
【０３１４】
前記硫黄系酸化防止剤としては、例えば、チオジプロピオン酸ジラウリル、ジミリスチル又はジステアリル等のジアルキルチオジプロピオネート化合物及びテトラキス［メチレン（３−ドデシルチオ）プロピオネート］メタン等のポリオールのβ−アルキルメルカプトプロピオン酸エステル化合物などが挙げられる。
【０３１５】
［その他の成分］
本発明の着色硬化性樹脂組成物は、必要に応じて、充填剤、他の高分子化合物、密着促進剤、光安定剤、連鎖移動剤等、当該技術分野で公知の添加剤を含んでもよい。
密着促進剤としては、例えば、ビニルトリメトキシシラン、ビニルトリエトキシシラン、ビニルトリス（２−メトキシエトキシ）シラン、３−グリシジルオキシプロピルトリメトキシシラン、３−グリシドキシプロピルメチルジメトキシシラン、３−グリシドキシプロピルメチルジエトキシシラン、２−（３，４−エポキシシクロヘキシル）エチルトリメトキシシラン、３−クロロプロピルメチルジメトキシシラン、３−クロロプロピルトリメトキシシラン、３−メタクリロイルオキシプロピルトリメトキシシラン、３−メルカプトプロピルトリメトキシシラン、３−スルファニルプロピルトリメトキシシラン、３−イソシアネートプロピルトリエトキシシラン、Ｎ−２−（アミノエチル）−３−アミノプロピルメチルジメトキシシラン、Ｎ−２−（アミノエチル）−３−アミノプロピルメチルジエトキシシラン、Ｎ−２−（アミノエチル）−３−アミノプロピルトリメトキシシラン、Ｎ−２−（アミノエチル）−３−アミノプロピルメチルジエトキシシラン、３−アミノプロピルトリメトキシシラン、３−アミノプロピルトリエトキシシラン、Ｎ−フェニル−３−アミノプロピルトリメトキシシラン及びＮ−フェニル−３−アミノプロピルトリエトキシシラン等が挙げられる。
【０３１６】
［着色硬化性樹脂組成物の製造方法］
本発明の着色硬化性樹脂組成物は、例えば、着色剤（Ａ）、樹脂（Ｂ）、重合性化合物（Ｃ）、重合開始剤（Ｄ）、および、必要に応じて、重合開始助剤（Ｄ１）、溶剤（Ｅ）、レベリング剤（Ｆ）、酸化防止剤（Ｇ）およびその他の成分を混合することにより調製できる。
混合は公知又は慣用の装置や条件により行うことができる。
着色剤（Ａ）は、予め溶剤（Ｅ）の一部または全部と混合し、着色剤（Ａ）の平均粒子径が０．２μｍ以下程度となるまで、ビーズミルなどを用いて分散させた着色剤（Ａ）分散液の状態で用いることが好ましい。この際、必要に応じて前記分散剤、樹脂（Ｂ）の一部または全部を配合してもよい。
着色剤（Ａ）は、予め溶剤（Ｅ）の一部または全部に溶解させて溶液を調製することが好ましい。さらに、該溶液を、孔径０．０１μｍ以上１μｍ以下程度のフィルタでろ過することが好ましい。
混合後の着色硬化性樹脂組成物を、孔径０．０１μｍ以上１０μｍ程度のフィルタでろ過することが好ましい。
【０３１７】
［カラーフィルタ］
本発明の着色硬化性樹脂組成物から、カラーフィルタを形成することができる。着色パターンを形成する方法としては、フォトリソグラフ法、インクジェット法、印刷法等が挙げられる。中でも、フォトリソグラフ法が好ましい。フォトリソグラフ法は、前記着色硬化性樹脂組成物を基板に塗布し、乾燥させて着色硬化性樹脂組成物層を形成し、フォトマスクを介して該着色硬化性樹脂組成物層を露光して、現像する方法である。フォトリソグラフ法において、露光の際にフォトマスクを用いないこと、及び／又は現像しないことにより、上記着色硬化性樹脂組成物層の硬化物である着色塗膜を形成することができる。このように形成した着色パターンや着色塗膜が本発明のカラーフィルタである。
作製するカラーフィルタの膜厚は、特に限定されず、目的や用途等に応じて適宜調整することができ、例えば、０．１〜３０μｍであり、好ましくは０．１〜２０μｍであり、さらに好ましくは０．５〜６μｍである。
【０３１８】
基板としては、石英ガラス、ホウケイ酸ガラス、アルミナケイ酸塩ガラス、表面をシリカコートしたソーダライムガラス等のガラス板や、ポリカーボネート、ポリメタクリル酸メチル、ポリエチレンテレフタレート等の樹脂板、シリコン、前記基板上にアルミニウム、銀、銀／銅／パラジウム合金薄膜などを形成したものが用いられる。これらの基板上には、別のカラーフィルタ層、樹脂層、トランジスタ及び回路等が形成されていてもよい。
【０３１９】
フォトリソグラフ法による各色画素の形成は、公知又は慣用の装置や条件で行うことができる。例えば、下記のようにして作製することができる。
まず、着色硬化性樹脂組成物を基板上に塗布し、加熱乾燥（プリベーク）及び／又は減圧乾燥することにより溶剤等の揮発成分を除去して乾燥させ、平滑な着色硬化性樹脂組成物層を得る。
塗布方法としては、スピンコート法、スリットコート法及びスリット・アンド・スピンコート法等が挙げられる。
加熱乾燥を行う場合の温度は、３０〜１２０℃が好ましく、５０〜１１０℃がより好ましい。また加熱時間としては、１０秒間〜６０分間であることが好ましく、３０秒間〜３０分間であることがより好ましい。減圧乾燥を行う場合は、５０〜１５０Ｐａの圧力下に、２０〜２５℃の温度範囲で行うことが好ましい。着色硬化性樹脂組成物層の膜厚は、特に限定されず、目的とするカラーフィルタの膜厚に応じて適宜選択すればよい。
【０３２０】
次に、着色硬化性樹脂組成物層は、目的の着色パターンを形成するためのフォトマスクを介して露光される。
該フォトマスク上のパターンは特に限定されず、目的とする用途に応じたパターンが用いられる。露光に用いられる光源としては、２５０〜４５０ｎｍの波長の光を発生する光源が好ましい。例えば、３５０ｎｍ未満の光を、この波長域をカットするフィルタを用いてカットしたり、４３６ｎｍ付近、４０８ｎｍ付近、３６５ｎｍ付近の光を、これらの波長域を取り出すバンドパスフィルタを用いて選択的に取り出したりしてもよい。光源の具体例としては、水銀灯、発光ダイオード、メタルハライドランプおよびハロゲンランプが挙げられる。
露光面全体に均一に平行光線を照射することや、フォトマスクと着色硬化性樹脂組成物層が形成された基板との正確な位置合わせを行うことができるため、マスクアライナ及びステッパ等の露光装置を使用することが好ましい。
【０３２１】
露光後の着色硬化性樹脂組成物層を現像液に接触させて現像することにより、基板上に着色パターンが形成される。現像により、着色硬化性樹脂組成物層の未露光部が現像液に溶解して除去される。
現像液としては、例えば、水酸化カリウム、炭酸水素ナトリウム、炭酸ナトリウム及び水酸化テトラメチルアンモニウム等のアルカリ性化合物の水溶液が好ましい。
アルカリ性化合物の濃度は、好ましくは０．０１〜１０質量％であり、より好ましくは０．０２〜５質量％である。現像液は、界面活性剤を含んでいてもよい。
現像方法は、パドル法、ディッピング法及びスプレー法等のいずれでもよい。さらに現像時に基板を任意の角度に傾けてもよい。
現像後の基板は、水洗されることが好ましい。
さらに、得られた着色パターンに、ポストベークを行うことが好ましい。
ポストベーク温度は、１５０〜２５０℃が好ましく、１６０〜２３５℃がより好ましい。ポストベーク時間は、１〜１２０分間が好ましく、１０〜６０分間がより好ましい。この様にして得られた着色パターンや着色塗膜であるカラーフィルタは、種々の特性を付与する為、さらに表面コート処理に供してもよい。
【０３２２】
前記カラーフィルタは、表示装置（例えば、液晶表示装置、有機ＥＬ装置、電子ペーパー等）及び固体撮像素子に用いられるカラーフィルタとして、中でも液晶表示装置に用いられるカラーフィルタとして有用である。
【実施例】
【０３２３】
以下、実施例を挙げて本発明をより具体的に説明するが、本発明はもとより下記実施例によって制限を受けるものではなく、前記及び後記の趣旨に適合し得る範囲で適当に変更を加えて実施することも勿論可能であり、それらはいずれも本発明の技術的範囲に包含される。なお、以下においては、特に断りのない限り、「部」は「質量部」を、「％」は「質量％」を意味する。
【０３２４】
以下の合成例において、化合物の構造は、質量分析（ＬＣ；Ａｇｉｌｅｎｔ製１２００型、ＭＡＳＳ；Ａｇｉｌｅｎｔ製ＬＣ／ＭＳＤ６１３０型）で確認した。
【０３２５】
樹脂のポリスチレン換算の重量平均分子量（Ｍｗ）及び数平均分子量（Ｍｎ）の測定は、ＧＰＣ法により以下の条件で行った。
装置：ＨＬＣ−８１２０ＧＰＣ（東ソー（株）製）
カラム：ＴＳＫ−ＧＥＬＧ２０００ＨＸＬ
カラム温度：４０℃
溶媒：テトラヒドロフラン
流速：１．０ｍＬ／分
分析試料の固形分濃度：０．００１〜０．０１質量％
注入量：５０μＬ
検出器：ＲＩ
校正用標準物質：ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量（Ｍｗ）及び数平均分子量（Ｍｎ）の比（Ｍｗ／Ｍｎ）を分散度とした。
【０３２６】
実施例１
３，４，８，１０−ペリレンテトラカルボン酸二無水物（東京化成工業（株）製）１．０１部とメタノール５４部とを混合した。得られた混合物を５℃以下に保ちながら、得られた混合物に、２８％ナトリウムメトキシドメタノール溶液（和光純薬工業（株）製）１．０５部とメタノール１３部との混合物）を、３０分かけて滴下した。得られた混合物を、室温下で１８時間撹拌した。
【０３２７】
５℃以下に保ちながら、得られた混合物に、２８％ナトリウムメトキシドメタノール溶液（和光純薬工業（株）製）０．１０１部とメタノール６．７１部との混合物を滴下した。得られた混合物を、室温下で約３時間３０分撹拌した。次に、混合物に、室温下で、２８％ナトリウムメトキシドメタノール溶液（和光純薬工業（株）製）０．５２６部を加えた。この混合物を、室温下で約４日間撹拌した。この混合物に、室温下で、２８％ナトリウムメトキシドメタノール溶液（和光純薬工業（株）製）１．００部を加え、室温下で約８時間撹拌した。得られた混合物に、室温下で、２８％ナトリウムメトキシドメタノール溶液（和光純薬工業（株）製）１．０１部を加えた。この混合物を、室温下で約３時間、６０℃下で約１時間撹拌し、室温まで冷却した後、ろ過し、得られた残渣をテトラヒドロフランで洗浄した。得られた残渣を６０℃で乾燥させて、式（Ｉ７−１１８）で表される化合物、式（Ｉ９−１１８）で表される化合物及び式（Ｉ１−１１８）で表される化合物を含む混合物０．８４０部を得た。
【０３２８】
【化４２】
2020083982.tif 000092
【０３２９】
＜式（Ｉ７−１１８）で表される化合物の同定＞
（質量分析）イオン化モード＝ＥＳＩ−：  ｍ／ｚ＝［Ｍ−Ｎａ＋Ｈ−Ｎａ］―  ４５５
Ｅｘａｃｔ  Ｍａｓｓ：  ５００
【０３３０】
【化４３】
2020083982.tif 000093
【０３３１】
＜式（Ｉ９−１１８）で表される化合物の同定＞
（質量分析）イオン化モード＝ＥＳＩ−：  ｍ／ｚ＝［Ｍ−Ｎａ＋Ｈ−Ｎａ］―  ４５５
Ｅｘａｃｔ  Ｍａｓｓ：  ５００
【０３３２】
【化４４】
2020083982.tif 000094
【０３３３】
＜式（Ｉ１−１１８）で表される化合物の同定＞
（質量分析）イオン化モード＝ＥＳＩ−：  ｍ／ｚ＝［Ｍ−Ｎａ］―  ４２３
Ｅｘａｃｔ  Ｍａｓｓ：  ４４６
【０３３４】
実施例２
１，７−ジブロモ−３，４，８，１０−ペリレンテトラカルボン酸二無水物（東京化成工業（株）製）１．００部とメタノール５４部とを混合した。
５℃に保ちながら、得られた混合物に、２８％ナトリウムメトキシドメタノール溶液（和光純薬工業（株）製）０．７４８部とメタノール１３部との混合物を、３０分かけて滴下した。得られた混合物を、室温下で２４時間撹拌した。得られた混合物をロータリーエバポレーターで溶媒留去した。得られた残渣を乾燥させて、式（Ｉ７−４１）で表される化合物、式（Ｉ８−４１）で表される化合物、式（Ｉ９−４１）で表される化合物、式（Ｉ１−４１）で表される化合物及び式（Ｉ２−４１）で表される化合物を含む混合物０．７８８部を得た。
【０３３５】
【化４５】
2020083982.tif 000095
【０３３６】
＜式（Ｉ７−４１）で表される化合物の同定＞
（質量分析）イオン化モード＝ＥＳＩ−：  ｍ／ｚ＝［Ｍ−Ｎａ＋Ｈ−Ｎａ］―  ６１１
Ｅｘａｃｔ  Ｍａｓｓ：  ６５６
【０３３７】
【化４６】
2020083982.tif 000096
【０３３８】
＜式（Ｉ８−４１）で表される化合物の同定＞
（質量分析）イオン化モード＝ＥＳＩ−：  ｍ／ｚ＝［Ｍ−Ｎａ＋Ｈ−Ｎａ］―  ６１１
Ｅｘａｃｔ  Ｍａｓｓ：  ６５６
【０３３９】
【化４７】
2020083982.tif 000097
【０３４０】
＜式（Ｉ９−４１）で表される化合物の同定＞
（質量分析）イオン化モード＝ＥＳＩ−：  ｍ／ｚ＝［Ｍ−Ｎａ＋Ｈ−Ｎａ］―  ６１１
Ｅｘａｃｔ  Ｍａｓｓ：  ６５６
【０３４１】
【化４８】
2020083982.tif 000098
【０３４２】
＜式（Ｉ１−４１）で表される化合物の同定＞
（質量分析）イオン化モード＝ＥＳＩ−：  ｍ／ｚ＝［Ｍ−Ｎａ］―  ５７９
Ｅｘａｃｔ  Ｍａｓｓ：  ６０２
【０３４３】
【化４９】
2020083982.tif 000099
【０３４４】
＜式（Ｉ２−４１）で表される化合物の同定＞
（質量分析）イオン化モード＝ＥＳＩ−：  ｍ／ｚ＝［Ｍ−Ｎａ］―  ５７９
Ｅｘａｃｔ  Ｍａｓｓ：  ６０２
【０３４５】
合成例１
還流冷却器、滴下ロート及び攪拌機を備えたフラスコ内に窒素を適量流し窒素雰囲気に置換し、プロピレングリコールモノメチルエーテルアセテート２８０部を入れ、攪拌しながら８０℃まで加熱した。次いで、アクリル酸３８部、３，４−エポキシトリシクロ［５．２．１．０２，６］デカン−８−イルアクリレート及び３，４−エポキシトリシクロ［５．２．１．０２，６］デカン−９−イルアクリレートの混合物（含有比はモル比で１：１）２８９部、プロピレングリコールモノメチルエーテルアセテート１２５部の混合溶液を５時間かけて滴下した。一方、２，２−アゾビス（２，４−ジメチルバレロニトリル）３３部をプロピレングリコールモノメチルエーテルアセテート２３５部に溶解した溶液を６時間かけて滴下した。滴下終了後、８０℃で４時間保持した後、室温まで冷却して、固形分３５．０％の共重合体（樹脂Ｂ１）の溶液を得た。得られた樹脂Ｂ１の重量平均分子量Ｍｗは８８００、分散度は２．１、固形分換算の酸価は８０ｍｇ−ＫＯＨ／ｇであった。
【０３４６】
［膜厚測定］
膜厚は、ＤＥＫＴＡＫ３；日本真空技術（株）製を用いて測定した。
【０３４７】
［昇華性試験用樹脂組成物（ＳＪＳ）の調製］
樹脂：メタクリル酸／ベンジルメタクリレート（モル比：３０／７０）共重合体（田岡化学工業（株）製、重量平均分子量（Ｍｗ）１０７００、酸価７０ｍｇＫＯＨ／ｇ）３３．８％プロピレングリコールモノメチルエーテルアセテート溶液              ４０部；
重合性化合物：ジペンタエリスリトールヘキサアクリレート（ＫＡＹＡＲＡＤ（登録商標）  ＤＰＨＡ；日本化薬（株）製）                                  ５．８部；
重合開始剤：Ｎ−ベンゾイルオキシ−１−（４−フェニルスルファニルフェニル）オクタン−１−オン−２−イミン（イルガキュア（登録商標）ＯＸＥ０１；ＢＡＳＦ製）
０．５８部；
レベリング剤：ポリエーテル変性シリコーン（トーレシリコーンＳＨ８４００；東レダウコーニング（株）製）                                            ０．０１０部；
溶剤：プロピレングリコールモノメチルエーテル                          ４７部；
溶剤：プロピレングリコールモノメチルエーテルアセテート              ６．８部
を混合して昇華性試験用樹脂組成物（ＳＪＳ）を得た。
【０３４８】
［昇華性試験用樹脂塗布膜（ＳＪＳＭ）の形成］
２インチ角のガラス基板（イーグルＸＧ；コーニング社製）上に、上記で得た昇華性試験用樹脂組成物（ＳＪＳ）をスピンコート法で塗布し、１００℃３分間で揮発成分を揮発させた。冷却後、露光機（ＴＭＥ−１５０ＲＳＫ；トプコン（株）製）を用いて、大気雰囲気下、１５０ｍＪ／ｃｍ2の露光量（３６５ｎｍ基準）で光照射した。オーブン中で２２０℃２時間加熱して昇華性試験用樹脂塗布膜（ＳＪＳＭ）（膜厚２．２μｍ）を形成した。
【０３４９】
実施例３
以下の割合で各成分を混合し、ビーズミルを用いて着色剤を分散させて、着色組成物１を得た。
着色剤（Ａ）：実施例１で得られた式（Ｉ７−１１８）で表される化合物、式（Ｉ９−１１８）で表される化合物及び式（Ｉ１−１１８）で表される化合物を含む混合物
５．００部；
分散剤溶液（固形分４０％）                                        １２．５部；
樹脂（Ｂ）：樹脂Ｂ１溶液                                          １１．４部；
溶剤（Ｅ）：プロピレングリコールモノメチルエーテルアセテート      ６１．１部；
溶剤（Ｅ）：４−ヒドロキシ−４−メチル−２−ペンタノン            １０．０部；
【０３５０】
次いで、以下の割合で各成分を混合して着色硬化性樹脂組成物１を得た。
着色組成物１                                                      ５４．０部；
樹脂（Ｂ）：樹脂Ｂ１溶液                                          ２６．０部；
重合性化合物（Ｃ）：ジペンタエリスリトールヘキサアクリレート（ＫＡＹＡＲＡＤ（登録商標）ＤＰＨＡ；日本化薬（株）製）                              １．１２部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ製）                                                            ０．２２５部；
溶剤（Ｅ）：プロピレングリコールモノメチルエーテルアセテート      １８．７部；
レベリング剤：ポリエーテル変性シリコーンオイル（トーレシリコーンＳＨ８４００；東レダウコーニング（株）製）                                  ０．００６３０部
【０３５１】
［昇華性評価］
２インチ角のガラス基板（イーグルＸＧ；コーニング社製）上に、着色硬化性樹脂組成物１を、スピンコート法で塗布した後、１００℃で３分間プリベークして着色硬化性樹脂組成物層を形成した。
放冷後、この着色硬化性樹脂組成物層の膜厚を、ＤＥＫＴＡＫ３；日本真空技術（株）製を用いて測定した。
この着色硬化性樹脂組成物層が形成された基板に対して、露光機（ＴＭＥ−１５０ＲＳＫ；トプコン（株）製）を用いて、大気雰囲気下、６０ｍＪ／ｃｍ２の露光量（３６５ｎｍ基準）で光照射した。
この着色硬化性樹脂組成物層と上記で得た昇華性試験用樹脂塗布膜（ＳＪＳＭ）とを、７０μｍの間隔を空けた状態で対向させ、２２０℃で４０分間ポストベークを行った。
昇華性試験用樹脂塗布膜（ＳＪＳＭ）の加熱前後の色差（ΔＥａｂ＊）を測色機（ＯＳＰ−ＳＰ−２００；ＯＬＹＭＰＵＳ社製）を用いて測定した。色差（ΔＥａｂ＊）が５．０以上であれば、着色剤が昇華性を有することを示す。
結果を表５０に示す。
表５０において、○は、着色剤が昇華性を有しないことを、×は、着色剤が昇華性を有することを示す。
【０３５２】
実施例４
実施例１で得られた式（Ｉ７−１１８）で表される化合物、式（Ｉ９−１１８）で表される化合物及び式（Ｉ１−１１８）で表される化合物を含む混合物を、実施例２で得られた式（Ｉ７−４１）で表される化合物、式（Ｉ８−４１）で表される化合物、式（Ｉ９−４１）で表される化合物、式（Ｉ１−４１）で表される化合物及び式（Ｉ２−４１）で表される化合物を含む混合物に代えた以外は、実施例３と同様にして、着色組成物２及び着色硬化性樹脂組成物２を得て、昇華性評価を行った。
昇華性評価結果を表５０に示す。
【０３５３】
比較例１
以下の割合で各成分を混合し、ビーズミルを用いて着色剤を分散させて、着色組成物３を得た。
着色剤（Ａ）：ソルベントグリーン５                                ４．５０部；
着色剤（Ａ）：実施例１で得られた式（Ｉ７−１１８）で表される化合物、式（Ｉ９−１１８）で表される化合物及び式（Ｉ１−１１８）で表される化合物を含む混合物
０．５００部；
分散剤溶液（固形分４６％）                                        １０．９部；
樹脂（Ｂ）：樹脂Ｂ１溶液                                          １１．４部；
溶剤（Ｅ）：プロピレングリコールモノメチルエーテルアセテート      ６２．７部；
溶剤（Ｅ）：４−ヒドロキシ−４−メチル−２−ペンタノン            １０．０部；
【０３５４】
次いで、以下の割合で各成分を混合して着色硬化性樹脂組成物３を得た。
着色組成物３                                                      ５４．０部；
樹脂（Ｂ）：樹脂Ｂ１溶液                                          ２６．０部；
重合性化合物（Ｃ）：ジペンタエリスリトールヘキサアクリレート（ＫＡＹＡＲＡＤ（登録商標）ＤＰＨＡ；日本化薬（株）製）                              １．１２部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ製）                                                              ０．２２５部；
溶剤（Ｅ）：プロピレングリコールモノメチルエーテルアセテート      １８．７部；
レベリング剤：ポリエーテル変性シリコーンオイル（トーレシリコーンＳＨ８４００；東レダウコーニング（株）製）                                  ０．００６３０部
【０３５５】
着色硬化性樹脂組成物１を着色硬化性樹脂組成物３に代えた以外は、実施例３と同様に実施して、昇華性評価を行った。
昇華性評価結果を表５０に示す。
【０３５６】
【表５０】
2020083982.tif 000100
【０３５７】
上記の結果から、本発明の着色硬化性樹脂組成物では、カラーフィルタを作製する工程において、着色剤の昇華が低減したことがわかった。
【産業上の利用可能性】
【０３５８】
本発明の着色硬化性組成物は、カラーフィルタを作製する工程において、着色剤の昇華が低減するので、カラーフィルタや液晶表示装置等の表示装置に好適に用いられる。